(57)【要約】【課題】  プラスチック製基板を使用しながら、単位面積当たりに高い光電変換効率が得られ、しかも、照射光量を変化させても高いレベルの光電変換効率を維持することができる色素増感型太陽電池モジュール、およびこれに用いられる光電極の製造方法の提供。【解決手段】  モジュールは、セルが、複数個、電気的に直列に接続されてなるものであって、セルは、幅が０．５〜２ｃｍ、長さが４．５〜３０ｃｍである長方形の作用極領域を有する平板状の光電極が、封止部によって封止された液状の電解質部分を介して金属層よりなる対極と対向するよう設けられてなるものであり、各セルは、光電極の一端部により構成される接続部と、対極において光電極の他端部に対応する端部により構成される被接続部とを有し、第１のセルと、これと隣接する第２のセルとが、第１のセルの接続部と第２のセルの被接続部とが積重されるよう、接続されている。【選択図】  図２
2008251517.tif 000002
【特許請求の範囲】
【請求項１】
色素増感型太陽電池よりなるセルが、複数個、電気的に直列に接続されてなる色素増感型太陽電池モジュールであって、
前記セルは、幅が０．５〜２ｃｍ、長さが４．５〜３０ｃｍである長方形の作用極領域を有する平板状の色素増感型太陽電池用の光電極が、封止部によって封止された液状の電解質部分を介して金属層よりなる対極と対向するよう設けられてなるものであり、
各セルは、前記光電極の一端部により構成される接続部と、前記対極において前記光電極の他端部に対応する端部により構成される被接続部とを有し、
第１のセルと、これと隣接する第２のセルとが、前記第１のセルの接続部と前記第２のセルの被接続部とが積重されるよう、接続されており、
前記セルを構成する光電極は、弾性を有するプラスチック製の透光性支持体上に透明導電層が形成されてなる透光性基板の当該透明導電層上に増感色素が担持された光電変換層が積層されたものであって、当該光電変換層の引っ掻き強度が２Ｈ〜４Ｈであり、
前記透明導電層上に接触して設けられた光電変換層により作用極領域が構成され、
前記光電変換層は、プレス処理された層を有し、当該プレス処理された層は透明導電層に接触しており、前記プレス処理された層は、平均粒子径の異なる少なくとも２種の半導体粒子を含有しバインダーを含有しないものであることを特徴とする色素増感型太陽電池モジュール。
【請求項２】
第１のセルの接続部における光電極を構成する透光性基板の透明導電層と、
第２のセルの被接続部における対極を構成する金属層とが、電気的に接続されていることを特徴とする請求項１に記載の色素増感型太陽電池モジュール。
【請求項３】
１００ｍＷ／ｃｍ2 の光量を照射して得られる光電変換効率の値が、照射する光量を３０〜１７０ｍＷ／ｃｍ2 の範囲で変化させた場合において、光電変換効率の値が前記１００ｍＷ／ｃｍ2 の光量を照射して得られる光電変換効率の値の８７％以上であるものであることを特徴とする請求項１または請求項２に記載の色素増感型太陽電池モジュール。
【請求項４】
前記光電極における前記平均粒子径の異なる少なくとも２種の半導体粒子に含有される半導体粒子が、平均粒子径が３〜４０ｎｍのもの、および平均粒子径が５０ｎｍ以上のものの２種であることを特徴とする請求項１〜請求項３のいずれか一に記載の色素増感型太陽電池モジュール。
【請求項５】
前記平均粒子径の異なる少なくとも２種の半導体粒子における平均粒子径が３〜４０ｎｍの半導体粒子の含有割合が５０〜９５質量％であることを特徴とする請求項４に記載の色素増感型太陽電池モジュール。
【請求項６】
前記光電極における前記光電変換層が、プレス処理された層と、当該プレス処理された層上に積層されたプレス処理されていない少なくとも１層の非プレス処理層とによる多層構造であり、当該非プレス処理層は、平均粒子径の異なる少なくとも２種の半導体粒子を含有しバインダーを含有しないものであることを特徴とする請求項１〜請求項５のいずれか一に記載の色素増感型太陽電池モジュール。
【請求項７】
前記光電極における前記光電変換層のプレス処理された層の厚みが、３〜４０μｍであることを特徴とする請求項１〜請求項６のいずれか一に記載の色素増感型太陽電池モジュール。
【請求項８】
前記光電極における前記光電変換層のプレス処理された層は、クラックが埋められた痕跡を有することを特徴とする請求項１〜請求項７のいずれか一に記載の色素増感型太陽電池モジュール。
【請求項９】
前記光電極における前記透光性基板および前記光電変換層のプレス処理された層よりなる積層体の波長５００ｎｍの光透過率が２０〜６５％であり、かつ、波長７００ｎｍの光透過率が３０〜７５％であることを特徴とする請求項１〜請求項８のいずれか一に記載の色素増感型太陽電池モジュール。
【請求項１０】
請求項１〜請求項９のいずれか一に記載の色素増感型太陽電池モジュールのセルを構成する、弾性を有するプラスチック製の透光性支持体上に透明導電層が形成されてなる透光性基板の当該透明導電層上に光電変換層が積層して形成された光電極の製造方法であって、
前記光電変換層は、平均粒子径の異なる少なくとも２種の半導体粒子と、増感色素とを含有し、
前記半導体粒子として、半導体金属のアルコキサイドを４級アンモニウム塩によって加水分解する塩基性法により得られたものを用い、
バインダーおよび有機溶剤を含有せず、前記半導体粒子を含有する水性ペーストを、前記透明導電層上に塗布して形成される塗膜をプレス処理する工程と、当該プレス処理して得られる層に増感色素を担持させる工程とを含むことを特徴とする光電極の製造方法。
【請求項１１】
前記透光性基板が、透明導電層の表面が超音波洗浄処理、エッチング処理および／またはＵＶ−オゾン処理されたものであることを特徴とする記載の請求項１０に記載の光電極の製造方法。
【請求項１２】
前記光電変換層は、前記水性ペーストの塗膜をプレス処理して得られる機能性半導体層を得、この機能性半導体層に増感色素を担持させて得られるものであることを特徴とする請求項１０または請求項１１に記載の光電極の製造方法。
【請求項１３】
前記プレス処理は、機能性半導体層における波長４００〜８００ｎｍの光透過率が、プレス処理前の値の１１０〜１３０％となる条件で行われることを特徴とする請求項１２に記載の光電極の製造方法。
【請求項１４】
前記光電変換層は、前記水性ペーストの塗膜をプレス処理して得られる層上に、バインダーおよび有機溶剤を含有せず、平均粒子径の異なる少なくとも２種の半導体粒子を含有する水性ペーストの塗膜よりなる層を１層以上形成させて機能性半導体層を得、この機能性半導体層に増感色素を担持させて得られるものであることを特徴とする請求項１０または請求項１１に記載の光電極の製造方法。
【請求項１５】
前記プレス処理は、前記水性ペーストの塗膜をプレス処理して得られる層における波長４００〜８００ｎｍの光透過率が、プレス処理前の値の１１０〜１３０％となる条件で行われることを特徴とする請求項１４に記載の光電極の製造方法。
【請求項１６】
増感色素を担持する前に、前記水性ペーストの塗膜をプレス処理する工程を経て得られる機能性半導体層をＵＶ−オゾン処理することを特徴とする請求項１２〜請求項１５のいずれか一に記載の光電極の製造方法。
【請求項１７】
前記透光性基板が、透明導電層の表面がＵＶ−オゾン処理されたものであることを特徴とする請求項１６に記載の光電極の製造方法。
【請求項１８】
前記半導体粒子がアナターゼ結晶型のチタニア粒子であることを特徴とする請求項１０〜請求項１７のいずれか一に記載の光電極の製造方法。
【請求項１９】
水性ペーストにおける平均粒子径の異なる少なくとも２種の半導体粒子の含有割合が５〜３０質量％であることを特徴とする請求項１０〜請求項１８のいずれか一に記載の光電極の製造方法。
【請求項２０】
前記水性ペーストに含有される半導体粒子が、平均粒子径が３〜４０ｎｍのもの、および平均粒子径が５０ｎｍ以上のものの２種であることを特徴とする請求項１０〜請求項１９のいずれか一に記載の光電極の製造方法。
【請求項２１】
プレス処理が、室温で行われることを特徴とする請求項１０〜請求項２０のいずれか一に記載の光電極の製造方法。
【請求項２２】
プレス処理は、５ＭＰａ以上５００ＭＰａ以下の圧力で行われることを特徴とする請求項１０〜請求項２１のいずれか一に記載の光電極の製造方法。
【請求項２３】
前記プラスチック製の透光性支持体の耐熱温度より低い温度で加熱処理しながら当該透光性支持体上にスパッタリング法によってインジウム−スズ複合酸化物（ＩＴＯ）からなる透明導電層を形成させることを特徴とする請求項１０〜請求項２２のいずれか一に記載の光電極の製造方法。
【発明の詳細な説明】
【技術分野】
【０００１】
本発明は、色素増感型太陽電池モジュール、およびこれに用いる光電極の製造方法に関する。
【背景技術】
【０００２】
２１世紀の人類が遭遇している深刻な問題として、産業革命以来の大量のエネルギー消費による地球温暖化と化石燃料の枯渇が挙げられる。このため化石燃料を使わず、二酸化炭素を排出しないクリーンで再生可能エネルギーの開発が求められており、このようなクリーンで再生可能エネルギーとしては、水力、風力、地熱、波力など様々あるが、場所を選ばず一定のエネルギーを確保できる太陽光エネルギーが、将来最も有望な再生可能エネルギーのひとつとして注目されている。
太陽光を利用したエネルギー技術の中では、太陽電池が最も広く用いられており、ここ数年来実用化の段階に入ってはいるが、この有望な技術も製造コストが割高であるため一般的な普及には至ってない。太陽光発電によるクリーンなエネルギーの大幅な導入には、低コストの太陽電池の開発が欠かせない条件となっており、このような低コストで製造できる太陽電池として、一般にグレッツェル電池と称される色素増感型太陽電池が提案されている（例えば、非特許文献１参照。）。
【０００３】
この色素増感型太陽電池は、具体的には透光性支持体上に透明導電層が形成された透光性基板、およびこの透明導電層上に形成された、チタニア粒子などの半導体粒子に増感色素が担持されてなる光電変換層とよりなる光電極と、この光電極に電気的に接続された対極とを有し、これらの光電極と対極との間に電解質溶液を介在させて構成されている。
そして、この色素増感型太陽電池は、従来使用されているシリコン系太陽電池と同等以上の光電変換能を有し、さらに、材料である酸化チタンや増感色素、電解質溶液成分などについて、従来のシリコン系太陽電池に比して資源的な制約が少ないことに加え、大気圧下、印刷方式や流れ生産方式で製造でき、製造設備も高価なものは必要ないことから、低コストで大量に製造できるという利点を有する。
【０００４】
従来、色素増感型太陽電池に使用される透光性基板の透光性支持体の材料として、ガラスが挙げられる。透光性支持体としてガラスを用いた色素増感型太陽電池は、一般に、例えば導電性ガラス基板上に有機バインダーを含むチタニアナノ粒子からなるペーストを塗布し、４００℃以上の温度で焼成することによって有機バインダーを燃焼させて純粋な酸化物半導体膜を作製しており、このような色素増感型太陽電池の光電変換効率は８％程度、最高でも１１％程度である。
一方、近年、透光性基板として、透光性支持体がプラスチック板やプラスチックフィルムなどであるプラスチック製基板を用いることが注目されて検討されている。これは、軽量化やコストの低減が図れ、強靭であり、フレキシブルであることなどの長所を有することから、例えば、屋根の上などに設置したり、自動車のボデイーのような曲面に適用したりすることができ、また、携帯電話の電力源として用いることが期待されるためである。
しかしながら、プラスチック製基板は耐熱温度が低く、４００℃以上の温度で焼成するようなガラス基板の場合に通常用いられてきたプロセスを、そのままプラスチック製基板に適用することができず、その結果、十分な光電変換効率が得られる色素増感型太陽電池を形成することができない、という問題があった。
この問題を解決するため、１５０℃程度の低温で光電変換層を形成させる方法、加圧法、泳導電着法、水熱合成法、マイクロ波加熱法などが提案されているが、いずれの手法を用いた場合においても、プラスチック製基板を用いた色素増感型太陽電池は、ガラス製のものを用いた色素増感型太陽電池の光電変換能を凌駕することはできない。
【０００５】
また、光電変換能の高い色素増感型太陽電池を意図して、プラスチック製基板上に光電変換層を形成するためには、通常、半導体粒子およびバインダーを含有するペーストが使用されている（例えば、特許文献１〜３参照。）。このバインダーは、透光性基板上への塗工性を向上させ、透光性基板と半導体粒子との密着性を良好なものとし、得られる色素増感型太陽電池の耐久性を高いものとする目的で用いられている。
【０００６】
然るに、バインダーを含有するペーストは、当該バインダーを溶解させる溶媒によって調製されるところ、このような溶媒が有機溶剤であることも多く、透光性支持体としてプラスチック材料種が限定されてしまう、という問題がある。
【０００７】
例えば、特許文献２には、バインダーを含有し、増感色素が予め担持された１種類の半導体微粒子が分散されたペーストを、導電性ＰＥＴ基板（透光性基板）上に塗布後プレス処理して、光電変換層が形成された色素増感型太陽電池が開示されている。
しかしながら、このプレス処理において例えば当該導電性ＰＥＴ基板と半導体微粒子との密着性などを得るためなどの目的で１０００ＭＰａ程度の高圧をかけると、導電性ＰＥＴ基板の導電性膜の破損や、当該導電性ＰＥＴ基板自体が歪むなどの問題が発生すると考えられる。
また、予め増感色素が担持された半導体微粒子を用いて形成された光電変換層は、プレス処理によって直接押圧を受ける半導体微粒子の表面の増感色素が剥離してしまう上に、増感色素によって半導体微粒子間の接触が妨げられて電子の移動が阻害され、その結果、得られる色素増感型太陽電池が性能の低いものとなってしまうと考えられる。
さらに、このようにバインダーを用いて製造した色素増感型太陽電池は、光電変換効率が低いことが検証されている。この理由としては、バインダーが半導体微粒子間および半導体微粒子と透光性基板との間に入り込み、それらの接合・接触が妨げられて電子の移動が阻害されるためであると推察される。
【０００８】
現在のところ、ガラス製の透光性基板を用いた色素増感型太陽電池と同程度あるいはそれ以上の高い光電変換効率が得られるプラスチック製基板による色素増感型太陽電池が、再現性良く安定して作製できた旨の報告はない。
また、プラスチック製基板による色素増感型太陽電池として、照射光量を変化させても高いレベルの光電変換効率を維持できるものが期待されているが、未だに達成されていないのが実情である。
【０００９】
さらに、色素増感型太陽電池の実用化には、大面積化を達成させる必要があるが、プラスチック製基板による色素増感型太陽電池において、それは未だ実現されていない。
【００１０】
【非特許文献１】Ｎａｔｕｒｅ，３５３，ｐ．７３７−７４０，１９９１
【特許文献１】特開２００６−１９０７２号公報
【特許文献２】特開２００４−２１４１２９号公報
【特許文献３】国際公開第２００３／１０７４７１号パンフレット
【発明の開示】
【発明が解決しようとする課題】
【００１１】
本発明は、以上のような事情を考慮してなされたものであって、その目的は、透光性基板としてプラスチック製基板を使用しながら、単位面積当たりに高い光電変換効率が得られ、しかも、照射光量を変化させても高いレベルの光電変換効率を維持することができる色素増感型太陽電池モジュール、およびこれに用いる光電極の製造方法を提供することにある。
【課題を解決するための手段】
【００１２】
本発明者らは、上記課題を解決するために、鋭意検討した結果、プラスチック製基板上に特定の水性ペーストにより光電変換層を形成させた特定の光電極を有するセルを用いると共に、このセルを複数個、特定の接続方法で接続させることにより、本発明の色素増感型太陽電池モジュールを作製した。
【００１３】
本発明の色素増感型太陽電池モジュールは、色素増感型太陽電池よりなるセルが、複数個、電気的に直列に接続されてなるものであって、
前記セルは、幅が０．５〜２ｃｍ、長さが４．５〜３０ｃｍである長方形の作用極領域を有する平板状の色素増感型太陽電池用の光電極が、封止部によって封止された液状の電解質部分を介して金属層よりなる対極と対向するよう設けられてなるものであり、
各セルは、前記光電極の一端部により構成される接続部と、前記対極において前記光電極の他端部に対応する端部により構成される被接続部とを有し、
第１のセルと、これと隣接する第２のセルとが、前記第１のセルの接続部と前記第２のセルの被接続部とが積重されるよう、接続されており、
前記セルを構成する光電極は、弾性を有するプラスチック製の透光性支持体上に透明導電層が形成されてなる透光性基板の当該透明導電層上に増感色素が担持された光電変換層が積層されたものであって、当該光電変換層の引っ掻き強度が２Ｈ〜４Ｈであり、
前記透明導電層上に接触して設けられた光電変換層により作用極領域が構成され、
前記光電変換層は、プレス処理された層を有し、当該プレス処理された層は透明導電層に接触しており、前記プレス処理された層は、平均粒子径の異なる少なくとも２種の半導体粒子を含有しバインダーを含有しないものであることを特徴とする。
【００１４】
本発明の色素増感型太陽電池モジュールにおいては、第１のセルの接続部における光電極を構成する透光性基板の透明導電層と、
第２のセルの被接続部における対極を構成する金属層とが、電気的に接続されている構成とすることができる。
【００１５】
また、本発明の色素増感型太陽電池モジュールにおいては、１００ｍＷ／ｃｍ2 の光量を照射して得られる光電変換効率の値が、照射する光量を３０〜１７０ｍＷ／ｃｍ2 の範囲で変化させた場合において、光電変換効率の値が前記１００ｍＷ／ｃｍ2 の光量を照射して得られる光電変換効率の値の８７％以上であるものであることが好ましい。
【００１６】
また、本発明の色素増感型太陽電池モジュールにおいては、前記光電極における前記平均粒子径の異なる少なくとも２種の半導体粒子に含有される半導体粒子が、平均粒子径が３〜４０ｎｍのもの、および平均粒子径が５０ｎｍ以上のものの２種であることが好ましい。
【００１７】
また、本発明の色素増感型太陽電池モジュールにおいては、前記平均粒子径の異なる少なくとも２種の半導体粒子における平均粒子径が３〜４０ｎｍの半導体粒子の含有割合が５０〜９５質量％であることが好ましい。
【００１８】
また、本発明の色素増感型太陽電池モジュールにおいては、前記光電極における前記光電変換層が、プレス処理された層と、当該プレス処理された層上に積層されたプレス処理されていない少なくとも１層の非プレス処理層とによる多層構造であり、当該非プレス処理層は、平均粒子径の異なる少なくとも２種の半導体粒子を含有しバインダーを含有しないものであることが好ましい。
【００１９】
また、本発明の色素増感型太陽電池モジュールにおいては、前記光電極における前記光電変換層のプレス処理された層の厚みが、３〜４０μｍであることが好ましい。
【００２０】
また、本発明の色素増感型太陽電池モジュールにおいては、前記光電極における前記光電変換層のプレス処理された層は、クラックが埋められた痕跡を有することが好ましい。
【００２１】
また、本発明の色素増感型太陽電池モジュールにおいては、前記光電極における前記透光性基板および前記光電変換層のプレス処理された層よりなる積層体の波長５００ｎｍの光透過率が２０〜６５％であり、かつ、波長７００ｎｍの光透過率が３０〜７５％であることが好ましい。
【００２２】
本発明の光電極の製造方法は、上記の色素増感型太陽電池モジュールのセルを構成する、弾性を有するプラスチック製の透光性支持体上に透明導電層が形成されてなる透光性基板の当該透明導電層上に光電変換層が積層して形成された光電極の製造方法であって、
前記光電変換層は、平均粒子径の異なる少なくとも２種の半導体粒子と、増感色素とを含有し、
前記半導体粒子として、半導体金属のアルコキサイドを４級アンモニウム塩によって加水分解する塩基性法により得られたものを用い、
バインダーおよび有機溶剤を含有せず、前記半導体粒子を含有する水性ペーストを、前記透明導電層上に塗布して形成される塗膜をプレス処理する工程と、当該プレス処理して得られる層に増感色素を担持させる工程とを含むことを特徴とする。
【００２３】
本発明の光電極の製造方法においては、前記透光性基板が、透明導電層の表面が超音波洗浄処理、エッチング処理および／またはＵＶ−オゾン処理されたものであることが好ましい。
【００２４】
また、本発明の光電極の製造方法においては、前記光電変換層は、前記水性ペーストの塗膜をプレス処理して得られる機能性半導体層を得、この機能性半導体層に増感色素を担持させて得られるものであることが好ましい。
【００２５】
また、本発明の光電極の製造方法においては、前記プレス処理は、機能性半導体層における波長４００〜８００ｎｍの光透過率が、プレス処理前の値の１１０〜１３０％となる条件で行われることが好ましい。
【００２６】
また、本発明の光電極の製造方法においては、前記光電変換層は、前記水性ペーストの塗膜をプレス処理して得られる層上に、バインダーおよび有機溶剤を含有せず、平均粒子径の異なる少なくとも２種の半導体粒子を含有する水性ペーストの塗膜よりなる層を１層以上形成させて機能性半導体層を得、この機能性半導体層に増感色素を担持させて得られるものであることが好ましい。
【００２７】
また、本発明の光電極の製造方法においては、前記プレス処理は、前記水性ペーストの塗膜をプレス処理して得られる層における波長４００〜８００ｎｍの光透過率が、プレス処理前の値の１１０〜１３０％となる条件で行われることが好ましい。
【００２８】
また、本発明の光電極の製造方法においては、増感色素を担持する前に、前記水性ペーストの塗膜をプレス処理する工程を経て得られる機能性半導体層をＵＶ−オゾン処理することが好ましい。
【００２９】
また、本発明の光電極の製造方法においては、前記透光性基板が、透明導電層の表面がＵＶ−オゾン処理されたものであることが好ましい。
このように、ＵＶ−オゾン処理された透光性基板を用い、かつプレス処理工程と増感色素を担持させる工程との間に、再度ＵＶ−オゾン処理を行うことにより、作製されるセルが、高い光電変換効率を有するものとなる。
【００３０】
また、本発明の光電極の製造方法においては、前記半導体粒子がアナターゼ結晶型のチタニア粒子であることが好ましい。
【００３１】
また、本発明の光電極の製造方法においては、水性ペーストにおける平均粒子径の異なる少なくとも２種の半導体粒子の含有割合が５〜３０質量％であることが好ましい。
【００３２】
また、本発明の光電極の製造方法においては、前記水性ペーストに含有される半導体粒子が、平均粒子径が３〜４０ｎｍのもの、および平均粒子径が５０ｎｍ以上のものの２種であることが好ましい。
【００３３】
また、本発明の光電極の製造方法においては、プレス処理が、室温で行われることが好ましい。
また、プレス処理は、５ＭＰａ以上５００ＭＰａ以下の圧力で行われることが好ましい。
【００３４】
また、本発明の光電極の製造方法においては、前記プラスチック製の透光性支持体の耐熱温度より低い温度で加熱処理しながら当該透光性支持体上にスパッタリング法によってインジウム−スズ複合酸化物（ＩＴＯ）からなる透明導電層を形成させることが好ましい。
【発明の効果】
【００３５】
本発明の色素増感型太陽電池モジュールによれば、第１のセルの作用極領域の一辺に係る封止部に占められる領域に、隣接する第２のセルを積重させることによって、全体として従来の積重させずに並行に設置して接続させたものよりも単位面積当たりの光電変換効率を高いものとすることができる。
【００３６】
本発明の光電極の製造方法によれば、光電変換層に特定の平均粒子径の異なる２種以上の半導体粒子が含有されるので当該光電変換層に含有される増感色素についていわゆる光閉じ込め効果による高い光吸収効率を達成させることができる。
また、本発明の製造方法によれば、この光電変換層が特定の水性ペーストを用いてその塗膜をプレス処理するという特定の方法によって形成されるので、プレス処理によって半導体粒子同士が密に結合し、弾性を有するプラスチック製の透光性支持体を用いるために、その弾性によって半導体粒子が透光性基板の透明導電層表面に食い込むように密着し、しかも、半導体粒子間および半導体粒子と透明導電層表面との間にバインダーが入り込むこともないために、極めて良好な電子の流れが達成され、その結果、良好な性能の色素増感型太陽電池を得ることができる。
すなわち、例えば従来高い光吸収効率を得ることが困難であったプラスチック製基板を用いても光電変換層を高い密着性で透光性基板上に形成することができ、その結果、照射光量を変化させても高いレベルの光電変換効率を維持できる色素増感型太陽電池のセルが得られ、それに用いられる光電極を再現性よく確実に製造することができる。
また、本発明の製造方法によれば、室温条件下で行えるので作業を簡易に進めることができると共に加熱をほとんど要せず、使用すべき材料が従来の製造方法に比して少種であるために製造コストが低減され、また、有機溶剤を使用しないために環境性に優れ、さらに、プレス処理が低圧で十分であるために省エネルギーであるなどの利点が得られる。
本発明の色素増感型太陽電池モジュールによれば、照射光量を変化させても高いレベルの光電変換効率を維持できる色素増感型太陽電池を提供することができる。
【００３７】
本発明の色素増感型太陽電池モジュールの特性の一例を挙げれば、１００ｍＷ／ｃｍ2 の光量を照射して得られる光電変換効率の値（基準値）が、照射する光量を３０〜１７０ｍＷ／ｃｍ2 の範囲で変化させた場合において、前記基準値の８７％以上となる性能を有する。
【発明を実施するための最良の形態】
【００３８】
以下、本発明について具体的に説明する。
【００３９】
＜第１の実施形態＞
図１は、本発明の色素増感型太陽電池モジュールを構成するセルの構成の一例を示す説明用断面図、図２は、本発明の色素増感型太陽電池モジュールの構成の一例を示す説明図である。
【００４０】
〔セル〕
この色素増感型太陽電池モジュールを構成する色素増感型太陽電池よりなるセル（以下、単に「セル」ともいう。）１０は、透光性基板２１上に光電変換層２３が形成された光電極（以下、単に「光電極」ともいう。）２０と、平板状の、例えば白金などの金属層からなる対極１６とが、これらの光電変換層２３および金属層が電解質部分１２を介して対向するよう配置されている。
セル１０においては、液状の電解質部分１２が封止部１９によって封止されている。
【００４１】
〔色素増感型太陽電池モジュール〕
そして、本発明の色素増感型太陽電池モジュールは、複数個のセル１０が、各セル１０の作用極領域が組み合わされることによって全体として所望の電力が得られる大きさの作用極領域が形成されるよう、各セル１０が電気的に直列に接続されて構成されている。
具体的には、各セル１０は、その光電極２０の一端部により構成される接続部と、その対極１６において前記光電極２０の他端部に対応する端部により構成される被接続部とを有し、例えば第１のセル１０Ｐと、これと隣接する第２のセル１０Ｑとが、第１のセル１０Ｐの接続部ＰＲと第２のセル１０Ｑの被接続部ＱＳとが積重されており、そして、第１のセル１０Ｐの接続部ＰＲにおける光電極２０Ｐを構成する透光性基板２１Ｐの透明導電層と、第２のセル１０Ｑの被接続部ＱＳにおける対極１６Ｑを構成する金属層とが、電気的に接続されている。
図２（ａ）においては、第１のセル１０Ｐの接続部ＰＲにおける光電極２０Ｐを構成する透光性基板２１Ｐの透明導電層と、第２のセル１０Ｑの被接続部ＱＳにおける対極１６Ｑを構成する金属層とが、接続用導電部１７および導電性接着部１８を介して電気的に接続されている。
接続用導電部１７は金属箔など、導電性を有する材料のものであればよく、また、導電性接着部１８は、導電性両面テープなどによって形成することができる。
【００４２】
以上のように端部を積重させた構造とすることによって、図７に示す、図２の色素増感型太陽電池モジュールと同等の電力が得られる従来の色素増感型太陽電池モジュールに比較して、作用極領域の面積を低減させずに全体の面積を約２０％低減させることができ、従って、単位面積当たりの光電変換効率が高いものとなる。
なお、図７において、５０はセル、５１は透光性基板、５２は電解質部分、５３は光電変換層、５６は対極、５７は接続用導電部、５９は封止部である。
【００４３】
以上のような端部を積重させた構造としても、本発明の色素増感型太陽電池モジュールは各セル１０を構成する透光性基板２１の透光性支持体２１ａがプラスチック製のものであるために、例えばプラスチックフィルムなどを用いれば、積重させた部分の厚みも薄いものとすることができ、実用に供するにあたっても弊害を伴うことがない。例えば透光性支持体がガラス製のものである場合は、色素増感型太陽電池モジュール全体が階段状のものとなってしまい、実用に際して好ましくない。
【００４４】
光電極２０は、負極として作用するものであって、具体的には、透明導電層２１ｂ（図３（ａ）参照。）を有する透光性基板２１と、この透光性基板２１の透明導電層２１ｂの表面に設けられた集電配線部（図示せず）と、当該集電配線部を含む透明導電層２１ｂ上に積層して設けられた光電変換層２３とを備えるものである。
光電極２０においては、透光性基板２１の透明導電層２１ｂに接触して設けられた光電変換層２３よりなる作用極領域が、幅が０．５〜２ｃｍ、長さが４．５〜３０ｃｍである長方形のものである。
【００４５】
この光電極２０は、光電変換層２３の表面硬度が、ＪＩＳ  Ｋ  ５４００−１９９０に準拠して鉛筆を用いて行われる引っ掻き試験の結果（引っ掻き強度）が、２Ｈ〜４Ｈであるものであることが好ましい。
本発明において、引っ掻き強度とは、プレス処理後、増感色素が担持されていない状態のもの、すなわち、透光性基板２１上に機能性半導体層２３α（図３（ｃ）参照。）が形成された状態のものについて測定される値である。
引っ掻き強度が上記の範囲であることによって、後述する半導体粒子間および半導体粒子と透明導電層２３表面との間にバインダーなどの異物の存在がなく、かつ密な接着が得られることが示される。
【００４６】
〔光電変換層〕
光電変換層２３は、平均粒子径の異なる少なくとも２種の半導体粒子（以下、「特定の半導体粒子群」という。）と、増感色素とを含有し、プレス処理されたものであり、具体的には、バインダーおよび有機溶剤を含有せず、特定の半導体粒子群を含有する水性ペーストの塗膜２３Ａ（図３（ｂ）参照。）がプレス処理された機能性半導体層２３αに、増感色素が担持されたものである。
光電変換層２３がプレス処理された機能性半導体層２３αを有することにより、当該機能性半導体層２３αを多数のナノ細孔が形成されたものとすることができるため、透光性基板２１の単位面積当たりの半導体粒子の表面積の割合が極めて大きくなり、これにより、十分な量の増感色素を担持させることができ、結局、高い光吸収効率が得られる。
また、光電変換層２３が平均粒子径の異なる２種以上の半導体粒子を含有することにより、例えば平均粒子径２０ｎｍ程度のナノサイズの半導体粒子は、長波長の光を透過しやすい傾向にあるところ、例えば平均粒子径１００ｎｍ程度の大粒径の半導体粒子が混在することにより光が散乱され、機能性半導体層２３α中における光路長が増大される、いわゆる光閉じ込め効果を十分に得ることができる。その結果、増感色素について十分な光吸収効率が得られ、従って、色素増感型太陽電池において高い光電変換効率が達成される。
【００４７】
このセル１０においては、集電配線部を含む透光性基板２１上に機能性半導体層２３αが設けられた光電極構造体２０Ｋ（図３（ｃ）参照。）の波長５００ｎｍの光透過率が２０〜６５％であり、かつ、波長７００ｎｍの光透過率が３０〜７５％であることが好ましい。
この光透過率が過大であると、内部散乱が起きずに光が透過してしまうために光電極において十分な光吸収効率を得ることができなくなるおそれがあり、一方、光透過率が過小であると、表面反射が生じて光電極内に光が入射しないおそれがある。
【００４８】
〔半導体粒子〕
半導体粒子は、電子伝達作用を発揮するものであって、このような半導体粒子を構成する半導体としては、具体的には、例えばＴｉＯ2 、ＳｎＯ、ＺｎＯ、ＷＯ3 、Ｎｂ2 Ｏ5 、Ｉｎ2 Ｏ3 、ＺｒＯ2 、Ｔａ2 Ｏ5 、ＴｉＳｒＯ3 などの酸化物半導体；ＣｄＳ、ＺｎＳ、Ｉｎ2 Ｓ、ＰｂＳ、Ｍｏ2 Ｓ、ＷＳ2 、Ｓｂ2 Ｓ3 、Ｂｉ2 Ｓ3 、ＺｎＣｄＳ2 、ＣｕＳ2 などの硫化物半導体；ＣｄＳｅ、Ｉｎ2 Ｓｅ2 、ＷＳｅ2 、ＰｂＳｅ、ＣｄＴｅなどの金属カルコゲナイド；ＧａＡｓ、Ｓｉ、Ｓｅ、ＩｎＰなどの元素半導体などが挙げられ、例えばＳｎＯとＺｎＯとの複合体、ＴｉＯ2 とＮｂ2 Ｏ5 の複合体などの、これらの２種以上よりなる複合体を用いることもできる。また、半導体の種類はこれらに限定されるものでは無く、２種類以上混合して用いることもできる。
半導体粒子を構成する半導体としては、上記の中でＴｉ、Ｚｎ、Ｓｎ、Ｎｂの酸化物が好ましく、特にＴｉＯ2 が好ましい。
ＴｉＯ2 よりなるチタニア粒子としては、アナターゼ結晶型のものおよびルチル結晶型のものが挙げられて共に使用可能であるが、特にアナターゼ結晶型のチタニア粒子を用いると、プラスチックフィルムよりなる透光性支持体による色素増感型太陽電池において、確実に所期の性能が得られる。
【００４９】
特定の半導体粒子群に含有される平均粒子径の異なる２種以上の半導体粒子は、互いに同種のものであってもよく、異種のものであってもよいが、同種のものであることが好ましい。
半導体粒子としては、いずれもチタニア粒子を用いることが好ましい。
【００５０】
特定の半導体粒子群を構成する半導体粒子のうちの平均粒子径が小さい半導体小粒子の平均粒子径は好ましくは３〜４０ｎｍ、より好ましくは１５〜２５ｎｍである。また、特定の半導体粒子群を構成する半導体粒子のうちの平均粒子径が大きい半導体大粒子は、光散乱能を有するものであって、その平均粒子径は好ましくは５０ｎｍ以上、より好ましくは８０〜４００ｎｍ、特に好ましくは９０〜１２０ｎｍである。
【００５１】
光電変換層２３を構成する特定の半導体粒子群における半導体小粒子の含有割合は、５０〜９５質量％であることが好ましく、より好ましくは６０〜７０質量％である。半導体小粒子の割合が過多であると、半導体大粒子による十分な光閉じ込め効果を得ることができず、増感色素について高い光吸収効率が得られない。一方、半導体小粒子の割合が過少であると、光電変換能が十分に得られないものとなる。
【００５２】
また、光電変換層２３を形成すべき機能性半導体層２３αの厚みは、３〜４０μｍであることが好ましく、より好ましくは６〜１５μｍである。
光電変換層を形成すべき機能性半導体層の厚みが過小である場合は、十分な量の増感色素を担持できないために得られる色素増感型太陽電池が十分な光電変換効率を得ることができないものとなってしまう。一方、光電変換層を形成すべき機能性半導体層の厚みが過大である場合は、得られる光電変換層において増感色素から注入された電子の拡散距離が増大するために電荷の再結合によるエネルギーロスが大きくなってしまう。
【００５３】
〔増感色素〕
光電変換層２３において半導体粒子に担持される増感色素としては、増感作用を示すものであれば特に限定されず、Ｎ３錯体、Ｎ７１９錯体（Ｎ７１９色素）、Ｒｕターピリジン錯体（ブラックダイ）、Ｒｕジケトナート錯体などのＲｕ錯体；クマリン系色素、メロシアニン系色素、ポリエン系色素などの有機系色素；金属ポルフィリン系色素やフタロシアニン色素などを挙げることができ、この中ではＲｕ錯体が好ましく、特に、可視光域に広い吸収スペクトルを有するため、Ｎ７１９色素およびブラックダイが好ましく挙げられる。
Ｎ７１９色素は（ＲｕＬ2 （ＮＣＳ）2 ・２ＴＢＡ）で表される化合物であり、Ｂｌａｃｋ  ｄｙｅ色素は（ＲｕＬ´2 （ＮＣＳ）3 ・２ＴＢＡ）で表される化合物である。ただし、Ｌは、４，４´−ジカルボキシ−２，２´−ビピリジン、Ｌ´は、４，４´，４″−テトラ−カルボキシ−２，２´，２″−ターピリジン、ＴＢＡは、テトラブチルアンモニウムカオチンである。
これらは単独でもしくは２種類以上を混合して用いることができる。
【００５４】
光電変換層２３における増感色素の担持量は、機能性半導体層２３αの単位表面積当たりの量が１×１０-8〜１×１０-7ｍｏｌ／ｃｍ2 、好ましくは３×１０-8〜７×１０-8ｍｏｌ／ｃｍ2 とされることが好ましい。増感色素の担持量がこの範囲内であることにより、半導体粒子の表面に増感色素が単分子層として担持されるため、増感色素において励起された電子が電解質部分の電解質を還元するなどのエネルギーロスが発生せずに十分な光吸収効率が得られる。
【００５５】
〔透光性基板〕
この例のセル１０を構成する透光性基板２１は、弾性を有するプラスチック製の透光性支持体２１ａ上に透明導電層２１ｂが形成されてなるものである。
プラスチック製の透光性支持体２１ａとしては、後述するプレス処理が施されることによって半導体粒子が適度に食い込むよう柔軟性、可撓性などの弾性を有するものであることが必要であり、さらに、透光性、耐熱性、耐化学薬品特性などの観点から、例えば、板状またはフィルム状のシクロオレフィン系ポリマー、板状またはフィルム状のアクリル尿素系ポリマー、板状またはフィルム状のポリエステル、板状またはフィルム状のポリエチレンナフタレートなどを用いることが好ましい。
なお、後記に詳述する封止部１９を設けるためのスペース、および色素増感型太陽電池モジュールを形成するために隣接するセルを電気的に接続しながら積重させるためのスペースを得るために、この透光性支持体２１ａは、所期の作用極領域の面積より大きなものとされている。
具体的には、例えば作用極領域を形成するためのスペースと、この周囲に例えば幅０．２ｃｍの枠状の封止部１９を形成するための枠状スペースと、この枠状スペースのいずれか一辺の外側に伸びて透明導電層２１ｂの表面（図２（ａ）において下面）から透光性支持体２１ａの裏面（図２（ａ）において上面）に後述する接続用導電部１７を敷設するための導通スペースとを含む大きさとされている。
【００５６】
透光性基板２１の表面抵抗は１００Ω／□以下であることが好ましく、１５Ω／□以下であることがより好ましい。
【００５７】
〔透明導電層〕
透光性支持体２１ａの一面に形成される透明導電層２１ｂは、例えば、インジウム−スズ複合酸化物（ＩＴＯ）、フッ素をドープした酸化スズ（ＦＴＯ）などよりなるものが挙げられる。
【００５８】
〔光電変換層の形成方法〕
以上のような光電極２０の光電変換層２３は、図３に示されるように、以下の必須工程（１）〜（５）をこの順に経て製造することができる。
（１）  透光性支持体２１ａ上に透明導電層２１ｂを形成させて透光性基板２１を得、必要に応じて表面処理を施す透光性基板製造工程（図３（ａ）参照。）。
（２）  半導体粒子を含有する水性ペーストを塩基性法により調整する水性ペースト調製工程。
（３）  透光性基板２１の透明導電層２１ｂ上に水性ペーストを塗布して乾燥させた塗膜２３Ａを得る塗膜形成工程（図３（ｂ）参照。）。
（４）  透光性基板２１上に形成された塗膜２３Ａをプレス処理して機能性半導体層２３αを得るプレス処理工程（図３（ｃ）参照。）。
（５）  機能性半導体層２３αに増感色素を担持させる色素担持工程（図３（ｄ）参照。）。
【００５９】
〔透光性基板製造工程〕
透光性基板２１は、透光性支持体２１ａ上に対して例えばスパッタリング法などによって透明導電層２１ｂが形成されることにより、得られる。
透明導電層２１ｂの形成は、透明導電層２１ｂの透光性支持体２１ａに対する密着性や耐久性の観点から、加熱処理しながら行われることが好ましい。
加熱処理の温度は、透光性支持体２１ａを構成するプラスチックの耐熱温度より低い温度とされ、例えば１００〜１５０℃とされる。
ここに、「耐熱温度」とは、プラスチックの軟化点温度または融点温度のいずれか低い方の温度を意味する。
【００６０】
〔透光性基板の表面処理〕
以上の透光性基板２１は、超音波洗浄処理、エッチング処理およびはＵＶ−オゾン処理などの表面処理のうち１つまたは２つ以上を組み合わせて、その表面、すなわち透明導電層２１ｂの表面に表面処理が施されたものであってもよく、このような表面処理が施された透光性基板２１は、得られる色素増感型太陽電池が優れた光電変換効率を示すものとなる。
この理由としては、表面処理を施すことによって透光性基板２１上に水性ペーストを塗布する際の濡れ性およびプレス処理後の半導体粒子の透光性基板２１との密着性が共に向上したものとなることによると考えられ、例えば、表面処理前の透光性基板２１の表面の接触角は９０°より大きく、表面処理後の接触角は８０〜９０°程度に減少することが確認されている。
この透光性基板２１の表面処理法は、超音波洗浄処理、エッチング処理およびＵＶ−オゾン処理以外に、スパッタリングなどの他の処理法も適宜使用可能であり、これらに限定されない。
【００６１】
超音波洗浄処理は、超音波洗浄器および超音波洗浄用洗剤を用い、洗浄剤を入れた容器内に透光性基板を浸漬し、その容器を水で満たした超音波洗浄器に入れ、数分〜１０分間超音波を発信させることにより、当該透光性基板の表面における微細な付着物などを洗浄・除去する処理である。
また、エッチング処理は、高周波スパッタ装置「ＳＶＣ−７００ＲＦＩＩ」（サンユー電子（株）製）に透光性基板をセットし、高真空条件（５Ｐａ）とした後、逆スパッタ（エッチング）処理を２０Ｗ、１０分間の条件で行われるものである。具体的には、高周波の交流電位をかけることによりプラズマを発生させ、その内のプラス電荷を帯びたアルゴン原子をマイナス電荷をかけた基板に衝突させることによって、基板上の付着物を除去する。
さらに、ＵＶ−オゾン処理は、処理対象物をＵＶ−オゾン洗浄装置「ＯＣ−２５０６」（岩崎電気（株）製）に入れ、５分間前後紫外線照射を行うことにより、行われるものである。
【００６２】
〔水性ペースト調製工程〕
本発明の製造方法に用いられる水性ペーストは、半導体粒子と水とのみからなり、バインダーおよび有機溶剤を含有しないものである。
なお、半導体大粒子の作製工程を含むこの水性ペースト調製工程において、有機溶剤を使用する場合があるが、当該有機溶剤を積極的に除去するために、残渣として水性ペースト中に有機溶剤が含まれている場合にも、作製する光電極の性能に影響しない限り、本発明においては「有機溶剤は含有しない」ものとする。
光電変換層２３を構成する特定の半導体粒子群を含有する水性ペーストの調製方法は、特に限定されるものではないが、例えば、本発明者らが創出したアルコキサイドを４級アンモニウム塩により加水分解する塩基性法が好ましく用いられる。この塩基性法は、具体的には、半導体小粒子を得るためのアルコキサイドを、４級アンモニウム塩によって加水分解することにより得、同様にして半導体大粒子を得るためのアルコキサイドを、４級アンモニウム塩によって加水分解することにより得、これらを混合することにより、調製することができる。
得られる半導体粒子の平均粒子径は、加水分解に供される４級アンモニウム塩の添加量を調整することにより、制御することができ、４級アンモニウム塩の添加量を大きくするに従って、平均粒子径の小さい半導体粒子を得ることができる。
【００６３】
４級アンモニウム塩としては、例えば、テトラメチルアンモニウムハイドロオキサイド（ＴＭＡＨ）を用いることができるが、メチル基については限定されず、炭素数が１〜４個のアルキル基を有するものを例示することができる。
また、半導体大粒子を得るためのアルコキサイドとしては、上述の半導体粒子を構成する金属のアルコキサイド用いることができる。
具体的には、例えば半導体粒子がチタニア粒子である場合は、半導体粒子のアルコキサイドとしてＴｉ（ＯＣ3 Ｈ5 ）4 を用い、４級アンモニウム塩として、ＴＭＡＨを用いることができる。
【００６４】
水性ペースト中の特定の半導体粒子群の含有割合は、５〜３０質量％であることが好ましく、より好ましくは８〜１５質量％である。
【００６５】
〔塗膜形成工程〕
この工程は、透光性基板２１の透明導電層２１ｂ上に水性ペーストを塗布して乾燥させた塗膜２３Ａを得る工程であって、透光性基板２１の透明導電層２１ｂ上に水性ペーストを塗布する方法としては特に制限はなく、例えばドクターブレード法やスプレー法など、公知の種々の方法に従って行うことができる。
また、乾燥温度は、例えば室温とすることができる。
透明導電層２１ｂ上における水性ペーストが塗布された領域が作用極として機能する。
【００６６】
〔プレス処理工程〕
この工程は、塗膜２３Ａをプレス処理して機能性半導体層２３αを得る工程であって、プレス処理を行うことによって、塗膜２３Ａ中の半導体粒子同士が十分に密着され、高い電子伝達能を得ることができる。
このプレス処理が行われないと、透明導電層上に水性ペーストから形成される塗膜には乾燥に伴ってランダムに蛇行した多数の線状クラックが不可避的に発生するところ、このクラックをそのまま放置することとなり、得られる色素増感型太陽電池が所期の性能を有するものとならないおそれが大きい。また、このクラックを放置した場合に、剥がれなどが生じ、十分な耐久性が得られないおそれがある。透明導電層上において水性ペーストから形成される塗膜にクラックが発生する理由は、塗膜の膜厚が極めて薄い上に、塗布液が有機溶剤を含有しない水性ペーストであってバインダーを含有しないものであることによるものと考えられる。
すなわち、本発明の製造方法において、このプレス処理工程は、クラックを埋めることによって高い電子伝達能が達成される。
プレス処理前のクラックが発生した状態およびプレス処理後のクラックが埋められた状態（クラックの痕跡）は、それぞれ走査型電子顕微鏡（ＳＥＭ）によって目視で観察することができる。
なお、クラックの痕跡は、プレス処理工程および色素担持工程を経て得られた増感色素が担持されたものについても、ＳＥＭ観察によって明確に確認することができる。
【００６７】
水性ペーストのプレス処理の方法としては特に限定されず、平板式のプレス機などを用いるプレス成型法、ロールプレス法やカレンダー法などの公知の種々の方法を挙げることができる。
また、プレス処理は、室温において行われることが好ましい。なお、「室温」とは、通常、２０〜３５℃である。
【００６８】
そして、このプレス処理は、透光性基板２１上に機能性半導体層２３αが形成された積層体における波長４００〜８００ｎｍの光透過率が、プレス処理前の値の１０５〜１７０％、より好ましくは１１０〜１７０％、特に好ましくは１１０〜１３０％となる条件で行われることが好ましく、例えばプレス処理が５ＭＰａ以上、好ましくは３０ＭＰａ以上の圧力で行われることが好ましく、また、５００ＭＰａ以下、好ましくは１５０ＭＰａ以下の圧力で行われることにより、上記の光透過率を実現し、かつ水性ペーストの塗膜において不可避的に発生してしまうクラックを埋めることができる。
プレス処理に係る圧力が高すぎる場合は、特にプラスチック製基板を用いた場合に当該プラスチック製基板の透光性支持体自体が歪んで色素増感型太陽電池の性能に悪影響を及ぼすのみならず、さらに当該透光性支持体上に形成された透明導電層が破損することがあるため、好ましくない。
また、プレス処理が行われることにより、機能性半導体層２３αの厚みは、プレス処理前の値の８０〜３０％となることが好ましい。
【００６９】
〔ＵＶ−オゾン処理〕
プレス処理工程後であって次の色素担持工程前に、必要に応じて、プレス処理された機能性半導体層２３αの表面処理としてＵＶ−オゾン処理を行うことができる。透光性基板２１の表面処理としてＵＶ−オゾン処理を行った場合も行わなかった場合も、このＵＶ−オゾン処理を行うことができる。
このＵＶ−オゾン処理を施すことによって、機能性半導体層２３αを構成する半導体粒子の表面を洗浄できるばかりでなく、半導体粒子の親水基を増加させて、増感色素を吸着しやすい状態とすることにもなると考えられ、結果的に、得られる色素増感型太陽電池を光電変換効率の高いものとすることができる。
なお、水性ペースト調製工程において塩基性法によるチタニア粒子の作製に使用されるＴＭＡＨが未反応物として機能性半導体層２３α中に残留してしまうことがあるが、ＵＶ−オゾン処理によってこのＴＭＡＨを分解して半導体粒子を表面洗浄することができる。
このＵＶ−オゾン処理は、透光性基板２１についてのＵＶ−オゾン処理と同様にして行うことができる。
【００７０】
〔色素担持工程〕
増感色素を光電極構造体２０Ｋの機能性半導体層２３αに担持させる方法としては特に限定されず、例えば増感色素をアルコール類、ニトリル類、ニトロメタン、ハロゲン化炭化水素、エーテル類、ジメチルスルホキシド、アミド類、Ｎ−メチルピロリドン、１，３−ジメチルイミダゾリジノン、３−メチルオキサゾリジノン、エステル類、炭酸エステル類、ケトン類、炭化水素、水などの溶媒あるいはこれらの２種以上による混合溶媒に溶解させ、これに機能性半導体層２３αが形成された光電極構造体２０Ｋを浸漬する浸漬法や、スプレー塗布法、印刷塗布法などが挙げられる。
【００７１】
以上の製造方法によって得られた光電極２０は、透光性基体２１上に光電変換層２３が設けられたものであって、前記光電変換層２３は特定の半導体粒子群および増感色素を含有し、バインダーを含有しないものである。
【００７２】
以上のような製造方法によって得られる光電極を用いて作製される色素増感型太陽電池のセルは、高い光電変換効率を示す。これは、柔らかいプラスチック製の透光性支持体上で半導体粒子を加圧することにより、半導体粒子が多少透明導電層内にめり込むような構造となり、より密接な接合が得られるためと推察される。ガラスなどの固い材質の透光性支持体の場合はこのような弾性を有さないため、プラスチックの透光性支持体を用いたものよりも性能が低くなるものと推察される。
そして、このようなセルを複数個直列に接続してなる本発明の色素増感型太陽電池モジュールも、高い光電変換効率を示す。
【００７３】
〔電解質部分〕
本発明の色素増感型太陽電池モジュールを構成するセルにおいて、光電極２０および対極１６との間に介在される電解質部分１２としては、溶液状、常温溶融塩状態などの液体状のものが用いられる。
また、この電解質部分１２の厚み、すなわち光電極２０と対極１６との離間距離は、例えば１〜１００μｍとされる。
【００７４】
電解質部分１２が例えば溶液状のものである場合は、この電解質部分１２は、電解質、溶媒、および添加物で構成されることが好ましい。
電解質としては、ヨウ化リチウム、ヨウ化ナトリウム、ヨウ化カリウム、ヨウ化セシウムなどの金属ヨウ化物とヨウ素の組み合わせや、テトラアルキルアンモニウムヨーダイド、ピリジニウムヨーダイド、イミダゾリウムヨーダイドなどの第４級アンモニウム化合物のヨウ素塩−ヨウ素の組み合わせ、あるいは前記ヨウ素、ヨウ素化合物のかわりに臭素化合物−臭素の組み合わせでもよい。電解質がイオン性液体の場合は、特に溶媒を用いなくてもよい。
【００７５】
電解質部分１２が溶液状のものである場合の溶媒としては、アセトニトリル、メトキシアセトニトリル、プロピオニトリルのようなニトリル系溶媒や、エチレンカーボネートのようなカーボネート系溶媒、エーテル系溶媒、アルコール系溶媒などが挙げられる。
【００７６】
電解質部分１２が溶液状のものである場合、電解質溶液における電解質の濃度は、電解質の種類によっても異なるが、例えば電解質がヨウ素塩−ヨウ素の組み合わせである場合は、０．１〜５．０Ｍであることが好ましく、さらに好ましくは０．１〜１．０Ｍである。
【００７７】
〔対極〕
金属層よりなる対極１６は、セル１０の正極として機能するものであり、対極１６を構成する金属材料としては、白金、金、銀、銅、アルミニウム、ロジウム、インジウムなどが挙げられる。対極１６は、通常、導電性の支持体や、それと同様の導電性層を有する支持体に、上記の金属よりなる導電性膜が設けられて構成されていてもよいが、裏面（図２において下面）を隣接するセルと接触させることによって電気的に接続できて色素増感型太陽電池モジュールを簡単に形成することができることから、対極１６としては金属板または金属箔を使用することが好ましい。
【００７８】
〔封止部〕
セル１０においては、液状の電解質部分１２のセルの周囲への液漏れを防止するための封止部１９が設けられている。封止部１９を構成する封止材としては、液漏れを防止できるものであれば特に限定されず、例えば、熱可塑性樹脂や光硬化性樹脂を用いることができる。また、封止部１９は、所望の大きさのものを用いて透光性基板２１と対極１６を所定の距離だけ離間させるスペーサとしての機能も兼ねたものとすることができる。
【００７９】
〔セルの製造方法〕
以上のセル１０は、光電極２０および対極１６を適宜のスペーサを介して対向配置させ、これらの光電極２０および対極１６間に電解質部分１２を封入することにより、色素増感型太陽電池を構成するセル１０が得られる。
図２においては、封止部１９が、スペーサとしての機能も有している。
以上のセル１０は、用途に応じて様々な形状で作製することが可能であり、その形状は特に限定されない。
【００８０】
この色素増感型太陽電池における光電変換は、以下のように行われる。
まず、光電極２０の透光性基板２１を透過して入射した太陽光が、光電変換層２３の半導体粒子の表面に担持された基底状態の増感色素に吸収されてこの増感色素が励起され、電子が発生される。この電子が半導体粒子に注入され、この半導体粒子に注入された電子は光電変換層２３中を拡散して透明導電層２１ｂおよび接続用導電部１７、導電性接着部１８などの結線を経由して対極１６へ導かれる。一方、電子を失った増感色素は、電解質部分１２から電子を受け取って基底状態に戻る。そして、電子を渡して酸化された電解質部分１２は、対極１６から電子を受け取って還元され、基の状態に戻る。以上の一連の過程により、光電変換層２３と電気的に接続された透光性基板２１と、対極１６との間に起電力が発生する。
【００８１】
以上のセル１０からなる色素増感型太陽電池によれば、光電極２０の光電変換層２３に特定の平均粒子径の異なる２種以上の半導体粒子が含有されるので当該光電変換層２３に含有される増感色素についていわゆる光閉じ込め効果による高い光吸収効率を達成させることができると共に、この光電変換層２３を特定の水性ペーストを用いて特定の方法によって形成することにより、プラスチック製の透光性支持体２１ａを用いた色素増感型太陽電池であっても、照射光量を変化させても高いレベルの光電変換効率を維持できる。
【００８２】
〔変形例〕
以上のセルにおいては、種々の変更を加えることができる。
例えば、図４に示されるように、光電変換層２３の表面上に、半導体大粒子のみよりなる光散乱層２５が形成されたものであってもよい。このセル１０Ａの光散乱層２５は、例えばバインダーおよび有機溶剤を含有せず、半導体大粒子を含有する水性ペーストの塗膜よりなるものとすることができる。
光散乱層２５の厚みは、例えば１〜１５μｍとすることができる。
このような光散乱層２５が形成されてなる光電極２０Ａを有するセル１０Ａによれば、極めて高い光閉じ込め効果を得ることができ、その結果、極めて高い光電変換効率が達成された色素増感型太陽電池を構成することができる。
【００８３】
＜第２の実施形態＞
この例の色素増感型太陽電池を構成する光電極は、光電変換層を構成する機能性半導体層が、水性ペーストの塗膜をプレス処理して得られる層上に、特定の半導体粒子群を含有し、バインダーおよび有機溶剤を含有しない水性ペーストの塗膜よりなる層を１層以上形成させた多層構造であることの他は第１の実施形態と同様の構成を有するものである。
【００８４】
この光電変換層２６（図５（ｃ）参照。）は、具体的には、第１の実施形態における機能性半導体層２３αと同様にして得られる、すなわちバインダーおよび有機溶剤を含有せず、特定の半導体粒子群を含有する水性ペーストの塗膜をプレス処理して得られる層２３Ｂ（図５（ａ）参照。）上に、バインダーおよび有機溶剤を含有せず、特定の半導体粒子群を含有する水性ペーストの塗膜２３Ｃ（図５（ｂ）参照。）を１層以上形成させた機能性半導体層２３βに、増感色素を担持させたものである。
水性ペーストの塗膜２３Ｃは、１〜３層積層させることができる。
また、この水性ペーストの塗膜２３Ｃを形成させるための水性ペーストに含有される特定の半導体粒子群の種類や含有割合は、前記塗膜をプレス処理して得られる層２３Ｂを形成させるための水性ペーストに含有される特定の半導体粒子群の種類や含有割合と同じであっても異なっていてもよい。
【００８５】
この例のセルにおいては、塗膜をプレス処理して得られる層２３Ｂの層厚が例えば１〜２０μｍとされ、１層の水性ペーストの塗膜２３Ｃの層厚が例えば１〜１５μｍとされる。
【００８６】
この光電極の製造方法としては、図５（ａ）〜（ｃ）に示されるように、第１の実施形態において形成される光電極構造体２０Ｋ、すなわち透光性支持体２１ａ上に透明導電層２１ｂおよび塗膜をプレス処理して得られる層２３Ｂがこの順に形成されたものにおける当該層２３Ｂ上に、水性ペーストの塗膜２３Ｃを形成させた光電極構造体２０Ｌを形成し、この光電極構造体２０Ｌにおける機能性半導体層２３βに増感色素を上述の方法などによって担持させる方法を挙げることができる。具体的には、上記の第１の実施形態における製造工程のプレス処理工程（４）の後に、水性ペーストの塗膜２３Ｃを１〜３層形成し、その後、色素担持工程（５）を行う。
透光性基板２１上に塗膜をプレス処理して得られる層２３Ｂを得るための当該塗膜を形成した状態において行われるプレス処理は、第１の実施の形態におけるプレス処理と同様の条件で行うことができる。すなわち、プレス処理は、透光性基板２１上に塗膜をプレス処理して得られる層２３Ｂが形成された積層体における波長４００〜８００ｎｍの光透過率が、プレス処理前の値の１０５〜１７０％、より好ましくは１１０〜１７０％、特に好ましくは１１０〜１３０％となる条件で行われることが好ましく、例えばプレス処理が５ＭＰａ以上、好ましくは３０ＭＰａ以上であり、５００ＭＰａ以下、好ましくは１５０ＭＰａ以下の圧力で行われることにより、上記の光透過率を実現し、かつ水性ペーストの塗膜において不可避的に発生してしまうクラックを埋めることができる。
プレス処理に係る圧力が高すぎる場合は、当該透光性支持体自体が歪んで色素増感型太陽電池の性能に悪影響を及ぼすのみならず、さらに当該透光性支持体上に形成した透明導電層が破損することがあるため、好ましくない。
また、このプレス処理が行われることにより、機能性半導体層２３βを構成する塗膜をプレス処理して得られる層２３Ｂの厚みが、プレス処理前の値の８０〜３０％となることが好ましい。
また、プレス処理工程後の水性ペーストの塗膜２３Ｃを積層させた後であって、次の色素担持工程前に、必要に応じて、機能性半導体層２３βの表面処理として第１の実施の形態における場合と同様の方法によってＵＶ−オゾン処理を行うことができる。透光性基板２１の表面処理としてＵＶ−オゾン処理を行った場合も行わなかった場合も、このＵＶ−オゾン処理を行うことができる。
このＵＶ−オゾン処理を施すことによって、機能性半導体層２３βを構成する半導体粒子の表面を洗浄できるばかりでなく、半導体粒子の親水基を増加させて、増感色素を吸着しやすい状態とすることにもなると考えられ、結果的に、得られる色素増感型太陽電池を光電変換効率の高いものとすることができる。
なお、水性ペースト調製工程において塩基性法によるチタニア粒子の作製に使用されるＴＭＡＨが未反応物として機能性半導体層２３β中に残留してしまうことがあるが、ＵＶ−オゾン処理によってこのＴＭＡＨを分解して半導体粒子を表面洗浄することができる。
【００８７】
この例のセル１０Ａからなる光電極によれば、第１の実施形態におけるセル１０と同様の効果を得ることができる。
【実施例】
【００８８】
以下、本発明の具体的な実施例について説明するが、本発明はこれらに限定されるものではない。
〔実施例１〕
（チタニア半導体粒子懸濁液の調製）
オルトチタン酸テトライソプロピル５６．８ｇを、イオン交換水２００ｍＬ中によく撹拌しながら滴下し、滴下終了後、さらに１時間撹拌を続けることで加水分解を完結させ、目的とする水酸化チタンの沈殿物を得た。沈殿物は濾紙を用いて濾別し、イオン交換水で十分に洗浄した。
５．８ｇのテトラメチルアンモニウムハイドロオキサイド（ＴＭＡＨ）を溶解させたイオン交換水にこの沈殿物を加え、さらにイオン交換水を追加して試料の全量を１６０ｇとした。
この試料を、１４０℃で４時間加熱還流を行った後、ガラスフィルターでマイクロクリスタルを除去することで、白濁半透明なコロイド溶液を得た。
得られたコロイド溶液を密閉したオートクレーブ容器に移し２６０℃で８時間水熱合成を行い、この水熱合成後、エバポレーターを用いてコロイド溶液の溶媒をエタノールに置換した後、超音波分散の処理を行い、平均粒子径２０ｎｍのアナターゼ結晶型のチタニア粒子〔Ａ〕を含むエタノール懸濁液〔Ａ〕を得た（以上の操作を「半導体粒子懸濁液の調製操作」という。）。
なお、ＴＭＡＨが分解して生成されるトリメチルアミンは、コロイド溶液の溶媒をエタノールに置換する操作の際にほぼ全量除去される。
【００８９】
この半導体粒子懸濁液の調製操作において、ＴＭＡＨの添加量を１．５ｇとしたことの他は同様にして、平均粒子径１００ｎｍのアナターゼ結晶型のチタニア粒子〔Ｂ〕を含むエタノール懸濁液〔Ｂ〕を得た。
なお、エタノール懸濁液〔Ａ〕、〔Ｂ〕に含有されるチタニア粒子について、エタノール懸濁液をスライドガラス上にドクターブレード法で塗布・乾燥後、ＸＲＤパターンを測定し、得られたＸＲＤパターンから半価幅を求め、Ｓｃｈｅｒｒｅｒの式（Ｄ＝Ｋ×λ／βｃｏｓθ）を用いることにより、平均粒子径を算出し、かつ、チタニア粒子の結晶型を確認した。ただし、式中、Ｄは結晶子の長さ、βは半価幅、θは回折角、Ｋ＝０．９４、λ＝１．５４１８である。
チタニア粒子〔Ａ〕およびチタニア粒子〔Ｂ〕は、その結晶型がほぼ１００％アナターゼ結晶型であり、ルチル結晶型の存在は確認されなかった。
【００９０】
（光電変換層形成用水性ペーストの調製）
これら２種類のエタノール懸濁液〔Ａ〕，〔Ｂ〕について、各々のチタニア粒子の濃度を、まず、るつぼの質量（Ｗ）を電子天秤で秤り、その後、るつぼにエタノール懸濁液を取り、るつぼとエタノール懸濁液の総質量（Ｗ1 ）を秤り、これを電気炉内に入れ、１５０℃で２時間保持してエタノール懸濁液の溶媒を完全に除去し、次いで、再び質量（Ｗ2 ）を秤り、式｛チタニア粒子の濃度（ｗｔ％）＝（Ｗ2 −Ｗ）／（Ｗ1 −Ｗ）×１００｝から求めた。
そして、それぞれの濃度に基づいて、チタニア粒子〔Ａ〕およびチタニア粒子〔Ｂ〕が重量比で７：３となるように混合し、この混合液を再びエバポレーターを用いて溶媒をほぼ完全に水で置換した上で濃縮することにより、最終的に、チタニア粒子の濃度が１０ｗｔ％であって水を媒体とする光電変換層形成用水性ペースト〔１〕を得た。
【００９１】
（光電変換層形成用水性ペーストの塗布およびプレス処理）
まず、幅１．７ｃｍ、長さ９．９ｃｍに切断され、下記に従ってＵＶ−オゾン処理されたシート抵抗１３Ω／□のＩＴＯ／ＰＥＮ（ポリエチレンナフタレート）基板（王子トービ製）よりなる透光性基板に、幅方向の左端部に幅０．５ｃｍ×長さ９．９ｃｍの封止材固定用スペースＡ、右端部に幅０．２ｃｍ×長さ９．９ｃｍの封止材固定用スペースＢ、上下端部に各々０．２ｃｍ×１．７ｃｍの封止材固定用スペースが維持されるよう、これらのスペースに対応する形状のマスク材を作製し、これを被覆させた。
次いで、前記光電変換層形成用水性ペースト〔１〕を、ドクターブレード法により、マスク材が被覆された透光性基板に塗布した後、室温で乾燥させて塗膜を得、この塗膜に対して、油圧式プレス機を用い、圧力１００ＭＰａで６０秒間プレス処理を行った後、マスク材を除去し、再び下記のＵＶ−オゾン処理を行い、透光性基板上に幅１．０ｃｍ、長さ９．５ｃｍの作用極領域となるべき機能性半導体層が形成された光電極構造体〔Ａ〕を得た。
なお、市販のチタニア「Ｐ−２５」（日本エアロゾル社製）が１０ｗｔ％の濃度で含有される水性ペーストは透光性基板に塗布することができないところ、上記の光電変換層形成用水性ペースト〔１〕がチタニア粒子が１０ｗｔ％の濃度で含有されているにもかかわらず透光性基板に塗布することができた理由は明確ではないが、残留している可能性のあるＴＭＡＨによって当該光電変換層形成用水性ペースト〔１〕の粘性が高められていることが考えられる。
【００９２】
（ＵＶ−オゾン処理）
処理対象物をＵＶ−オゾン洗浄装置「ＯＣ−２５０６」（岩崎電気（株）製)に入れ、５分間紫外線照射を行った。
【００９３】
上記のプレス処理を行うことにより、機能性半導体層における波長４００〜８００ｎｍの光透過率は、プレス処理前の値に対して１１０％増加し、層厚は７０％に減少し、８μｍであった。セル実効面積については、デジタルマイクロスコープおよび校正スケールを用い、有効数字４桁での補正を行った。この光電極構造体の波長２００〜９００ｎｍの光透過率の測定結果を図６（ｂ）に示す。なお、図６（ａ）は、プレス処理前の透光性基板上に塗膜が形成されたものの光透過率である。
【００９４】
また、プレス処理前の、光電変換層形成用水性ペースト〔１〕を用いて透光性基板上に形成した塗膜をＳＥＭ観察したところ、千倍の撮影倍率のＳＥＭ写真において長さ１０〜１００μｍ程度の線状クラックがランダムに多数形成されていることが観察され、さらに、２万倍の撮影倍率のＳＥＭ写真においてこのクラックを観察したところ、個々のチタニア粒子が単独に存在していることが確認された。
一方、プレス処理後の、千倍および２万倍のＳＥＭ写真を観察したところ、多数形成されていたクラックはほぼ全て埋められてその痕跡が確認され、また、チタニア粒子同士が密に結合している状態が観察された。
ここに、プレス処理によって埋められたクラックの痕跡が観察されることによって、クラックが埋められて半導体粒子と透明導電層との接触面積が増大し、色素増感型太陽電池の性能が向上されたものと推察される。
【００９５】
また、透光性基板上に機能性半導体層が形成された状態のものを用いて、ＪＩＳ  Ｋ  ５４００−１９９０に準じて引っ掻き試験を行い、引っ掻き強度を測定した。結果を表１に示す。
なお、引っ掻き強度が高いほど、半導体粒子間、半導体粒子と集電配線、および半導体粒子と透明導電層の密着性が高いことを示す。
【００９６】
（増感色素の担持・光電極の作製）
一方、増感色素としてシス−ビス（イソチオシアナート）−ビス（２，２’−ジピリジル−４，４’−ジカルボン酸）−ルテニウム（II）ビス−テトラブチルアンモニウムを用い、エタノール中に０．２ｍＭの濃度で溶解させて色素溶液を得、この色素溶液中に上記の機能性半導体層を形成させた光電極構造体〔Ａ〕を２４時間浸漬させ、機能性半導体層に増感色素が担持された光電極〔Ａ〕を得た。
なお、この光電極〔Ａ〕について上記と同様にしてＳＥＭ観察を行ったところ、プレス処理後のＳＥＭ観察において確認されたクラックの痕跡が同様に観察された。
【００９７】
（セルの作製）
前記光電極〔Ａ〕の作用極領域の周囲四辺の幅０．２ｃｍの枠状スペースに、厚さ５０μｍの絶縁性の光硬化性樹脂フィルム「サーリン」（三井デュポンポリケミカル（株）製）を載置し、さらに当該光硬化性樹脂フィルムを含む光電極〔Ａ〕上に対極となるべきチタン箔に白金が蒸着された厚さ１２５μｍ、シート抵抗１３Ω／□の対極箔を載置した後、半田ごてで加熱し固定し、封止部および対極を形成させた。ただし、前記対極箔には、マイクロシリンジの針が入る程度の大きさの注入穴が設けられている。
【００９８】
次に、電解質溶液として、ヨウ素、ヨウ化リチウム、１，２−ジメチル−３−プロピルイミダゾリウムアイオダイドおよびｔ−ブチルピリジンが溶解されたアセトニトリル溶液を調製した。これらはそれぞれ０．０５Ｍ、０．１Ｍ、０．６Ｍおよび０．５Ｍになるよう窒素雰囲気下でアセトニトリルに溶解されたものである。
この電解質溶液を、対極箔に設けられた注入穴からマイクロシリンジを用いて注入した後、当該注入穴を光硬化性樹脂で封止し、さらに光電極と対極の一辺にインジウムを塗布することにより、セル〔ａ−１〕を作製した。
【００９９】
以上のセル〔ａ−１〕の作製方法と同様にして、セル〔ａ−２〕〜〔ａ−８〕を作製した。
【０１００】
作製された各セル〔ａ−１〕〜〔ａ−８〕は極めて優れた性能を有し、ＴＭＡＨの影響は観察されなかった。これは、プレス処理後の機能性半導体層にＴＭＡＨが存在していたとしても、そのＴＭＡＨは増感色素のエタノール溶液に光電極構造体を浸漬することにより、増感色素がチタニア粒子と強く結合すると同時に、エタノールに溶解して除去され、この結果、チタニア粒子間およびチタニア粒子および透光性基板の間にＴＭＡＨが入り込むことがないからであると推察される。
【０１０１】
（セルの性能評価）
このセル〔ａ−１〕〜〔ａ−８〕に、「ソーラーシミュレータ」（ペクセル社製）を用いて、ＡＭ１．５、１００ｍＷ／ｃｍ2 の擬似太陽光を照射しながら「２４００型ソースメータ」（ＫＥＩＴＨＬＥＹ社製）を用いてＩ−Ｖ特性を測定して短絡電流、開放電圧、形状因子ｆｆの値を得ると共に、これらの値を用いて下記式（１）により、光電変換効率を算出した。結果を表１に示す。
式（１）；光電変換効率（％）＝［短絡電流値（ｍＡ／ｃｍ2 ）×開放電圧値（Ｖ）
×｛形状因子ｆｆ／照射光量（ｍＷ／ｃｍ2 ）｝］×１００
【０１０２】
（色素増感型太陽電池モジュールの作製）
以上作製したセル〔ａ−１〕〜〔ａ−８〕を用いて、まず、図２に示されるように、セル〔ａ−１〕の右端部と、セル〔ａ−２〕の左端部とを重ね、カーボン系の樹脂が配合された導電性両面テープを、セル〔ａ−２〕の透光性基板の左端部を巻くようにして２つのセル〔ａ−１〕および〔ａ−２〕を外部接続し、次いで、セル〔ａ−３〕〜〔ａ−８〕を同様に順次接合して、８つのセル〔ａ−１〕〜〔ａ−８〕が透光性基板を下にした状態でこの順に左方向へ直列に接続されてなる色素増感型太陽電池モジュール〔Ａ〕を作製した。
【０１０３】
（色素増感型太陽電池モジュールの性能評価）
この色素増感型太陽電池モジュール〔Ａ〕を用いて、上記と同様にして短絡電流、開放電圧、形状因子ｆｆおよび光電変換効率を算出した。結果を表１に示す。
【０１０４】
【表１】
2008251517.tif 000003
【０１０５】
表１から明らかなように、色素増感型太陽電池モジュールの性能は、これを構成する各セルの性能のほぼ平均値を示し、直列接続しても性能はほとんど下がらず、本発明の色素増感型太陽電池モジュールにおいて行われた接続方法が有効なものであることが確認された。
このような色素増感型太陽電池モジュールは、隣接する光電極間の距離を小さくすることができ、従って、色素増感型太陽電池モジュール全体が占める面積に対して光電変換を行う光電極の受光面積が大きく、その結果、単位面積当たりの光電変換効率が高いものとなる。具体的には、例えば上記のセル〔ａ−１〕〜〔ａ−８〕を用いて、図７のような従来のＺ型モジュールとして組み立てたものの場合、光電極が露出した受光面積（７６ｃｍ2 ）が同じであっても、封止部を含む全体が占める面積が１３０ｃｍ2 と、色素増感型太陽電池モジュール〔Ａ〕の総面積（１０２ｃｍ2 ）より大きく、本発明の色素増感型太陽電池モジュール〔Ａ〕の単位面積当たりの光電変換効率が２．９１％であるのに対し、従来のＺ型モジュールの場合は単位面積当たりの光電変換効率は２．２８％と低くなる。
また、透光性基板を構成する透光性支持体がガラス製のものである場合は、このような封止部を重ね合わせる方法を採用すると得られる色素増感型太陽電池モジュールが階段状になってしまってフラットなデバイスを作成することが困難である。本発明においては、透光性支持体がプラスチックフィルムなどによるものであることにより、積重した部分の厚みをほとんど無視することができる。
【０１０６】
〔実施例２〕
実施例１において、各セルの作用極領域を０．７ｃｍ×４．５ｃｍとしたことの他は同様にして、セル〔ｂ−１〕〜〔ｂ−８〕を得、このセル〔ｂ−１〕〜〔ｂ−８〕について、実施例１と同様にして短絡電流、開放電圧、形状因子ｆｆ、光電変換効率の値を得ると共に、これらのセル〔ｂ−１〕〜〔ｂ−８〕がこの順に直列に接続されてなる色素増感型太陽電池モジュール〔Ｂ〕を作製し、この色素増感型太陽電池モジュール〔Ｂ〕について実施例１と同様にして短絡電流、開放電圧、形状因子ｆｆ、光電変換効率の値を得たところ、実施例１に係る色素増感型太陽電池モジュール〔Ａ〕と同様に、これを構成する各セルの性能のほぼ平均値を示し、直列接続しても性能はほとんど下がらず、本発明の色素増感型太陽電池モジュールにおいて行われた接続方法が有効なものであることが確認された。
また、１つの太陽電池セル〔ｂ−１〕を用い、照射光量を１０．９〜１２６．１ｍＷ／ｃｍ2 の範囲で変化させ、照射光量をそれぞれ１０．９ｍＷ／ｃｍ2 、１９ｍＷ／ｃｍ2 、３３．１ｍＷ／ｃｍ2 、５７．５ｍＷ／ｃｍ2 、８３．５ｍＷ／ｃｍ2 、１００ｍＷ／ｃｍ2 、または１２６．１ｍＷ／ｃｍ2 とした場合における光電変換効率を測定した。結果を表２に示す。
【０１０７】
【表２】
2008251517.tif 000004
【０１０８】
〔実施例３〕
実施例１において、各セルの作用極領域を０．５ｃｍ×４．５ｃｍとしたことの他は同様にして、セル〔ｃ−１〕〜〔ｃ−８〕を得、このセル〔ｃ−１〕〜〔ｃ−８〕について、実施例１と同様にして短絡電流、開放電圧、形状因子ｆｆ、光電変換効率の値を得ると共に、これらのセル〔ｃ−１〕〜〔ｃ−８〕がこの順に直列に接続されてなる色素増感型太陽電池モジュール〔Ｃ〕を作製し、この色素増感型太陽電池モジュール〔Ｃ〕について実施例１と同様にして短絡電流、開放電圧、形状因子ｆｆ、光電変換効率の値を得たところ、実施例１に係る色素増感型太陽電池モジュール〔Ａ〕と同様に、これを構成する各セルの性能のほぼ平均値を示し、直列接続しても性能はほとんど下がらず、本発明の色素増感型太陽電池モジュールにおいて行われた接続方法が有効なものであることが確認された。
また、１つの太陽電池セル〔ｃ−１〕を用い、照射光量を１１〜１２０ｍＷ／ｃｍ2 の範囲で変化させ、照射光量をそれぞれ１１．３ｍＷ／ｃｍ2 、１９．５ｍＷ／ｃｍ2 、３３．６ｍＷ／ｃｍ2 、５８ｍＷ／ｃｍ2 、８４ｍＷ／ｃｍ2 、１００ｍＷ／ｃｍ2 、または１２０ｍＷ／ｃｍ2 とした場合における光電変換効率を測定した。結果を表３に示す。
【０１０９】
【表３】
2008251517.tif 000005
【０１１０】
〔実施例４〕
実施例１において、各セルの作用極領域を０．５ｃｍ×９ｃｍとしたことの他は同様にして、セル〔ｄ−１〕〜〔ｄ−８〕を得、このセル〔ｄ−１〕〜〔ｄ−８〕について、実施例１と同様にして短絡電流、開放電圧、形状因子ｆｆ、光電変換効率の値を得ると共に、これらのセル〔ｄ−１〕〜〔ｄ−８〕がこの順に直列に接続されてなる色素増感型太陽電池モジュール〔Ｄ〕を作製し、この色素増感型太陽電池モジュール〔Ｄ〕について実施例１と同様にして短絡電流、開放電圧、形状因子ｆｆ、光電変換効率の値を得たところ、実施例１に係る色素増感型太陽電池モジュール〔Ａ〕と同様に、これを構成する各セルの性能のほぼ平均値を示し、直列接続しても性能はほとんど下がらず、本発明の色素増感型太陽電池モジュールにおいて行われた接続方法が有効なものであることが確認された。
また、１つの太陽電池セル〔ｄ−１〕を用い、照射光量を９〜１２０ｍＷ／ｃｍ2 の範囲で変化させ、照射光量をそれぞれ９ｍＷ／ｃｍ2 、１７ｍＷ／ｃｍ2 、３０ｍＷ／ｃｍ2 、５５ｍＷ／ｃｍ2 、７９ｍＷ／ｃｍ2 、１００ｍＷ／ｃｍ2 、または１２０ｍＷ／ｃｍ2 とした場合における光電変換効率を測定した。
【０１１１】
【表４】
2008251517.tif 000006
【０１１２】
〔参考実施例１〕
（光電変換層形成用水性ペーストの塗布およびプレス処理）
実施例１と同様にして得た光電変換層形成用水性ペースト〔１〕を、ドクターブレード法により、シート抵抗１３Ω／□のＩＴＯ／ＰＥＮ（ポリエチレンナフタレート）基板（王子トービ製）よりなる透光性基板に、０．５ｃｍ×０．５ｃｍの大きさの作用極領域が形成されるよう塗布した後、室温で乾燥させて塗膜を得、この塗膜に対して、プレス機を用い、圧力１００ＭＰａで６０秒間プレス処理を行い、透光性基板上に機能性半導体層が形成された光電極構造体を得た。
【０１１３】
このプレス処理を行うことにより、機能性半導体層における波長４００〜８００ｎｍの光透過率は、プレス処理前の値に対して１１０％増加し、層厚は７０％に減少し、８μｍであった。セル実効面積については、デジタルマイクロスコープおよび校正スケールを用い、有効数字４桁での補正を行った。
【０１１４】
また、プレス処理前の、光電変換層形成用水性ペースト〔１〕を用いて透光性基板上に形成した塗膜をＳＥＭ観察したところ、千倍の撮影倍率のＳＥＭ写真において長さ１０〜１００μｍ程度の線状クラックがランダムに多数形成されていることが観察され、さらに、２万倍の撮影倍率のＳＥＭ写真においてこのクラックを観察したところ、個々のチタニア粒子が単独に存在していることが確認された。
一方、プレス処理後の、千倍および２万倍のＳＥＭ写真を観察したところ、多数形成されていたクラックはほぼ全て埋められてその痕跡が確認され、また、チタニア粒子同士が密に結合している状態が観察された。
ここに、プレス処理によって埋められたクラックの痕跡が観察されることによって、クラックが埋められて半導体粒子と透明導電層との接触面積が増大し、色素増感型太陽電池の性能が向上されたものと推察される。
【０１１５】
（増感色素の担持・光電極の作製）
一方、増感色素としてシス−ビス（イソチオシアナート）−ビス（２，２’−ジピリジル−４，４’−ジカルボン酸）−ルテニウム（II）ビス−テトラブチルアンモニウムを用い、エタノール中に０．２ｍＭの濃度で溶解させて色素溶液を得、この色素溶液中に上記の機能性半導体層を形成させた光電極構造体を２４時間浸漬させ、機能性半導体層に増感色素が担持された光電極〔１〕を得た。
なお、この光電極〔１〕について上記と同様にしてＳＥＭ観察を行ったところ、プレス処理後のＳＥＭ観察において確認されたクラックの痕跡が同様に観察された。
【０１１６】
（色素増感型太陽電池セルの作製）
電解質溶液として、ヨウ素、ヨウ化リチウム、１，２−ジメチル−３−プロピルイミダゾリウムアイオダイドおよびｔ−ブチルピリジンが溶解されたアセトニトリル溶液を用いた。これらはそれぞれ０．０５Ｍ、０．１Ｍ、０．６Ｍおよび０．５Ｍになるよう窒素雰囲気下でアセトニトリルに溶解されたものである。
対極としては、ＩＴＯ−ＰＥＴフィルムに白金が蒸着されたものを用いた。
上記の光電極〔１〕に、厚さ５０μｍの絶縁スペーサ、対極の順に組み合わせ、光電極〔１〕と対極との間にマイクロシリンジで電解質溶液を注入することにより、色素増感型太陽電池セル〔１〕を作製した。
【０１１７】
作製された色素増感型太陽電池セルは極めて優れた性能を有し、ＴＭＡＨの影響は観察されなかった。これは、プレス処理後の機能性半導体層にＴＭＡＨが存在していたとしても、そのＴＭＡＨは増感色素のエタノール溶液に光電極構造体を浸漬することにより、増感色素がチタニア粒子と強く結合すると同時に、エタノールに溶解して除去され、この結果、チタニア粒子間およびチタニア粒子および透光性基板の間にＴＭＡＨが入り込むことがないからであると推察される。
【０１１８】
以上のような色素増感型太陽電池セル〔１〕について、実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表５に示す。
【０１１９】
〔参考実施例２〕
チタニア粒子〔Ａ〕およびチタニア粒子〔Ｂ〕が重量比で６：４となるように混合したことの他は参考実施例１と同様にして色素増感型太陽電池セル〔２〕を得、この色素増感型太陽電池セル〔２〕について実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表５に示す。
なお、機能性半導体層における波長４００〜８００ｎｍの光透過率は、プレス処理前の値に対して１３０％増加し、層厚は７０％に減少し、７μｍであった。
【０１２０】
〔参考実施例３〕
ＩＴＯ／ＰＥＮ基板の代わりにＩＴＯ／シクロオレフィンポリマー基板「ゼオノア基板」（日本ゼオン製）を用いたことの他は参考実施例２と同様にして色素増感型太陽電池セル〔３〕を得、この色素増感型太陽電池セル〔３〕について実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表５に示す。
【０１２１】
〔参考実施例４〕
作用極領域を０．５ｃｍ×４．５ｃｍとし、プレス処理の条件を圧力８０ＭＰａとしたことの他は参考実施例３と同様にして色素増感型太陽電池セル〔４〕を得、この色素増感型太陽電池セル〔４〕について実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表５に示す。
なお、機能性半導体層における波長４００〜８００ｎｍの光透過率は、プレス処理前の値に対して１３０％増加し、層厚は７０％に減少し、６μｍであった。
【０１２２】
〔参考実施例５〕
作用極領域を０．５ｃｍ×９．０ｃｍとし、プレス処理の条件を圧力８０ＭＰａとしたことの他は参考実施例３と同様にして色素増感型太陽電池セル〔５〕を得、この色素増感型太陽電池セル〔５〕について実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表５に示す。
なお、機能性半導体層における波長４００〜８００ｎｍの光透過率は、プレス処理前の値に対して１３０％増加し、層厚は７０％に減少し、７μｍであった。
【０１２３】
〔参考比較例１〕
プレス処理を行わなかったことの他は参考実施例１と同様にして比較用の色素増感型太陽電池セル〔１〕を得、この比較用の色素増感型太陽電池セル〔１〕について実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表５に示す。
【０１２４】
〔参考比較例２〕
光電変換層形成用水性ペースト〔１〕の代わりに市販のペースト「ＰＥＣＣ−０１−０６」(ペクセル社製)を使用し、プレス処理を行わず、１５０℃で１０分間、加熱処理を行ったことの他は参考実施例１と同様にして比較用の色素増感型太陽電池セル〔２〕を得、この比較用の色素増感型太陽電池セル〔２〕について実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表５に示す。
【０１２５】
〔参考比較例３〕
塗膜に対してプレス処理を行わず、１５０℃で１０分間、加熱処理を行ったことの他は参考実施例１と同様にして比較用の色素増感型太陽電池セル〔３〕を得、この比較用の色素増感型太陽電池セル〔３〕について実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表５に示す。
【０１２６】
〔参考比較例４〕
光電変換層形成用水性ペースト〔１〕の代わりに、チタニア粒子〔Ａ〕のみよりなる比較用の光電変換層形成用水性ペースト〔Ｚ〕を用いたことの他は参考実施例１と同様にして比較用の色素増感型太陽電池セル〔４〕を得、この比較用の色素増感型太陽電池セル〔４〕について実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表５に示す。
なお、機能性半導体層における波長４００〜８００ｎｍの光透過率は、プレス処理前の値に対して１３０％増加し、層厚は７０％に減少し、７μｍであった。
【０１２７】
〔参考比較例５〕
参考実施例１において、光電変換層形成用水性ペースト〔１〕の代わりに、チタニア粒子〔Ａ〕およびチタニア粒子〔Ｂ〕を合わせて１０重量％、ヒドロキシプロピルセルロース０．５重量％および水からなり、かつチタニア粒子〔Ａ〕とチタニア粒子〔Ｂ〕を重量比で７：３の割合で含む比較用の光電変換層形成用水性ペースト〔Ｗ〕を用いることの他は同様にして、厚さ８．１μｍの光電変換層が形成された比較用の色素増感型太陽電池セル〔５〕を得、この比較用色素増感太陽電池セル〔５〕について、実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表５に示す。
【０１２８】
【表５】
2008251517.tif 000007
【０１２９】
表５から明らかなように、参考実施例１〜参考実施例５に係る本発明の色素増感型太陽電池セルにおいては、高い光電変換効率が得られていることが確認された。
参考実施例１に係る色素増感型太陽電池セル〔１〕が、他の参考実施例２〜５に係る色素増感型太陽電池セルに比して高い光電変換効率を示すのは、形状因子ｆｆの値が高く、すなわちチタニア粒子と透光性基板との接合性が良好であることによると考えられる。
また、参考実施例１，３の結果を比較することにより、透光性基板を構成する透光性支持体の材質の違いが光電変換効率の大きさに影響することが示された。
また、参考実施例１，４，５の結果を比較することにより、作用極領域を大きくすると光電変換効率の大きさに影響し多少低くなる傾向を示すが、特に参考実施例６の結果から、作用極領域を大きくしても６％以上の高い光電変換効率が得られることが確認された。
【０１３０】
一方、プレス処理を行わなかった比較用の色素増感型太陽電池セルに係る参考比較例１〜３の結果から、プレス処理を行わないと高い光電変換効率が得られないことが確認された。これは、プレス処理を行わなかった結果、チタニア粒子間およびチタニア粒子と透光性基板との接合性が低いものとなってしまうことが大きな要因であるが、さらに水性ペーストから形成されることに起因して生じるクラックがそのまま存在し残ることも要因として考えられる。
また、参考比較例４の結果から、粒径の小さい１種類の半導体粒子のみを用いた太陽電池は、粒径の異なる２種の半導体粒子を用いる本発明のものに比して高い光電変換効率が得られないことが確認された。
さらに、参考比較例５の結果から、バインダーを含有する光電変換層を有する太陽電池セルは、バインダーを含有しない光電変換層を有する本発明のものに比して高い光電変換効率が得られないことが確認された。これは、バインダーがチタニア粒子間やチタニア粒子と透光性基板との間に入り込む結果、接合性が低いものとなって電子移動が阻害されるためであると推察される。
【０１３１】
〔実験例１〜５〕
参考実施例１〜５とそれぞれ同様にして同じ構成の色素増感型太陽電池セルを９個づつ合計４５個作製し、全ての色素増感型太陽電池セルについて、実施例１と同様にして短絡電流、開放電圧、形状因子ｆｆ、光電変換効率の値を測定したところ、表５に示される参考実施例１〜５の対応する値に対して９個づつの色素増感型太陽電池セルはすべて±０．２％の誤差範囲にある値を示した。
この実験例により、本発明の製造方法によれば、高い光電変換効率を有する色素増感型太陽電池セルを再現性よく安定的に製造できることが確認された。
【０１３２】
〔参照例１〕
チタニア粒子〔Ａ〕およびチタニア粒子〔Ｂ〕が重量比で６：４となるように混合し、プレス処理の条件を圧力８０ＭＰａ（ゲージ圧；４ＭＰａ）としたことの他は参考実施例１と同様にして色素増感型太陽電池セル〔イ〕を得、この色素増感型太陽電池セル〔イ〕の光電極構造体〔イ〕について波長４００ｎｍ、５００ｎｍ、６００ｎｍ、７００ｎｍ、８００ｎｍの各々について光透過率（絶対値）を測定した。結果を表６に示す。
【０１３３】
〔参照例２〕
プレス処理の条件を圧力１６０ＭＰａ（ゲージ圧；８ＭＰａ）としたことの他は考参照例１と同様にして色素増感型太陽電池セル〔ロ〕を得、この色素増感型太陽電池セル〔ロ〕の光電極構造体〔ロ〕について波長４００ｎｍ、５００ｎｍ、６００ｎｍ、７００ｎｍ、８００ｎｍの各々について光透過率（絶対値）を測定した。結果を表６に示す。
【０１３４】
〔参照例３〕
プレス処理の条件を圧力８０ＭＰａ（ゲージ圧；４ＭＰａ）としたことの他は参考実施例１と同様にして色素増感型太陽電池セル〔ハ〕を得、この色素増感型太陽電池セル〔ハ〕の光電極構造体〔ハ〕について波長４００ｎｍ、５００ｎｍ、６００ｎｍ、７００ｎｍ、８００ｎｍの各々について光透過率（絶対値）を測定した。結果を表６に示す。
【０１３５】
〔参照例４〕
プレス処理の条件を圧力１６０ＭＰａ（ゲージ圧；８ＭＰａ）としたことの他は考参照例３と同様にして色素増感型太陽電池セル〔ニ〕を得、この色素増感型太陽電池セル〔ニ〕の光電極構造体〔ニ〕について波長４００ｎｍ、５００ｎｍ、６００ｎｍ、７００ｎｍ、８００ｎｍの各々について光透過率（絶対値）を測定した。結果を表６に示す。
【０１３６】
【表６】
2008251517.tif 000008
【０１３７】
〔参考実施例６〜１７〕
以下に、透光性基板の表面処理および機能性半導体層のＵＶ−オゾン処理によって得られる効果について、確認実験を行った。
具体的には、参考実施例１と同じ透光性基板（シート抵抗１３Ω／□のＩＴＯ／ＰＥＮ基板）の表面に、以下のような超音波洗浄処理、エッチング処理および上記のＵＶ−オゾン処理を単独あるいは２つ以上組み合わせた表面処理を表７に従って施した後、その表面上に参考実施例１と同様にして得られた光電変換層形成用水性ペースト〔１〕を塗布し、表７に示される層厚が得られるようにプレス処理して機能性半導体層を形成し、必要に応じてこの機能性半導体層にＵＶ−オゾン処理を施し、その後、増感色素を担持させることにより、色素増感型太陽電池セル〔６〕〜〔１７〕を得、これらの色素増感型太陽電池セル〔６〕〜〔１７〕について参考実施例１と同様にして短絡電流、開放電圧、形状因子ｆｆ、光電変換効率の値を得た。結果を表７に示す。
【０１３８】
（超音波洗浄処理）
超音波洗浄器および超音波洗浄用洗剤を用い、洗浄剤を入れた容器内に透光性基板を浸漬し、その容器を水で満たした超音波洗浄器に入れ、１０分間超音波を発信させることにより、当該透光性基板の表面における微細な付着物などを洗浄・除去した。
【０１３９】
（エッチング処理）
高周波スパッタ装置「ＳＶＣ−７００ＲＦＩＩ」（サンユー電子（株）製）に透光性基板をセットし、高真空条件（５Ｐａ）とした後、逆スパッタ（エッチング）処理を２０Ｗ、１０分間の条件で行った。具体的には、高周波の交流電位をかけることによりプラズマを発生させ、その内のプラス電荷を帯びたアルゴン原子をマイナス電荷をかけた基板に衝突させることによって、基板上の付着物を除去した。
【０１４０】
【表７】
2008251517.tif 000009
【０１４１】
表７から明らかなように、透光性基板に表面処理を施すことにより、表面処理を施さない場合は例えば参考実施例１では光電変換効率が７．１％であるのに比して、７．２〜７．６％と高い光電変換効率が得られることが示され、また、透光性基板に表面処理を施すことに加えて機能性半導体層にＵＶ−オゾン処理を施すことにより、これを行わなかった場合は例えば参考実施例６〜９では光電変換効率が７．２〜７．３％であるのに対して７．３〜７．６％と高い光電変換効率を得られることが示された。
これは、機能性半導体層へのＵＶ−オゾン処理により、機能性半導体層に含有される半導体粒子の親水基が増加されて当該半導体粒子が色素吸着しやすいものとなり、その結果、得られる色素増感型太陽電池が高い光電変換効率を得られると推察される。
【０１４２】
また、表面処理法のうち特にＵＶ−オゾン処理を行うと、超音波洗浄処理およびエッチング処理を行うことに比して、高い光電変換効率が得られる傾向が示されているが、この理由は、紫外線によって生じたオゾンが処理対象物表面の有機汚染物質を分解除去する上に、オゾンからの活性酸素が表面分子と結合して処理対象物表面の親水性が増加することによって、水の接触角が表面処理前に比べて大きく減少し、その結果、透光性基板に対する水性ペーストの密着性が高くなるためであると考えられる。
【０１４３】
〔参考実施例１８，１９〕
参考実施例１において、プレス処理後であってかつ色素担持工程前の機能性半導体層にＵＶ−オゾン処理を施し、さらに、色素担持工程に使用する溶媒としてアセトニトリルおよびｔ−ブチルアルコールの重量比１：１の混合溶媒を用いることの他は同様にして色素増感型太陽電池セル〔１８〕，〔１９〕を作製した。この色素増感型太陽電池セル〔１８〕，〔１９〕を構成する機能性半導体層の層厚はそれぞれ７．６μｍ、８．１μｍであった。
これらの色素増感型太陽電池セル〔１８〕，〔１９〕を用い、参考実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表８に示す。
【０１４４】
【表８】
2008251517.tif 000010
【０１４５】
表８から明らかなように、プレス処理後の機能性半導体層にＵＶ−オゾン処理を施すことにより、色素増感型太陽電池セルの性能を向上させることができることが確認された。
【０１４６】
〔参考実施例２０〕
以下に、本発明の色素増感型太陽電池セルが、照射光量を変化させても高いレベルの光電変換効率を維持できるものであることを検証した。
具体的には、参考実施例１と同様にして作製した色素増感型太陽電池セル〔１〕を用い、照射光量を２０〜２００ｍＷ／ｃｍ2 の範囲で変化させ、照射光量をそれぞれ２３ｍＷ／ｃｍ2 、４８．５ｍＷ／ｃｍ2 、７０ｍＷ／ｃｍ2 、１００ｍＷ／ｃｍ2 、または１７０ｍＷ／ｃｍ2 とした場合における光電変換効率を測定した。結果を表９に示す。また、実施例１と同様にして透光性基板上に機能性半導体層が形成された状態のものの引っ掻き強度を測定したところ、３Ｈであった。
【０１４７】
【表９】
2008251517.tif 000011
【０１４８】
表９から明らかなように、照射光量が２３〜１７０ｍＷ／ｃｍ2 の範囲において、照射光量を変化させても６．２〜７．１％と高いレベルの光電変換効率を維持できることが確認された。また、短絡電流は照射光量に比例して高くなる傾向にあることが示された。
【０１４９】
〔参考実施例２１〕
参考実施例１３と同様にして作製した、表面処理した透光性基板を使用し、さらにプレス処理後の機能性半導体層をＵＶ−オゾン処理して作製した色素増感型太陽電池セル〔１３〕を用い、照射光量を２０〜２００ｍＷ／ｃｍ2 の範囲で変化させ、照射光量をそれぞれ２０．９ｍＷ／ｃｍ2 、３１．４ｍＷ／ｃｍ2 、４６．０ｍＷ／ｃｍ2 、６９．０ｍＷ／ｃｍ2 、１００ｍＷ／ｃｍ2 、または１７０ｍＷ／ｃｍ2 とした場合における光電変換効率を測定した。結果を表１０に示す。また、実施例１と同様にして透光性基板上に機能性半導体層が形成された状態のものの引っ掻き強度を測定したところ、３Ｈであった。
【０１５０】
【表１０】
2008251517.tif 000012
【０１５１】
表１０から明らかなように、照射光量が２０．９〜１７０ｍＷ／ｃｍ2 の範囲において、照射光量を変化させても６．９〜７．５％と高いレベルの光電変換効率を維持できることが確認された。また、短絡電流は照射光量に比例して高くなる傾向にあることが示された。また、透光性基板および機能性半導体層に表面処理を施さなかった色素増感型太陽電池セルに比してより高いレベルの光電変換効率が達成された。
【０１５２】
〔参考実施例２２〕
他の増感色素の種類を用いた場合の性能を検証するため、参考実施例１３において、増感色素としてＲｕターピリジン錯体（ブラックダイ）を用い、エタノール中に０．２Ｍの濃度で溶解させて色素溶液を得、これを使用したことの他は同様にして色素増感型太陽電池〔２２〕を得、この色素増感型太陽電池〔２２〕について実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表７に示す。
なお、機能性半導体層の層厚は７．３μｍであった。
【０１５３】
【表１１】
2008251517.tif 000013
【０１５４】
〔参考実施例２３〕
他の電解質の溶媒を用いた場合の性能を検証するため、参考実施例１３において、電解質の溶媒としてアセトニトリル（沸点８１℃）の代わりにメトキシプロピオニトリル（沸点１６５℃）としたことの他は同様にして色素増感型太陽電池〔２３〕を得、この色素増感型太陽電池〔２３〕について実施例１と同様にして短絡電流、開放電圧、形状因子ｆｆ、光電変換効率の値を得た。また、実施例１と同様にして、透光性基板上に機能性半導体層が形成された状態のものの引っ掻き強度を測定した。結果を表１１に示す。
なお、機能性半導体層の層厚は８．４μｍであった。
【０１５５】
【表１２】
2008251517.tif 000014
【図面の簡単な説明】
【０１５６】
【図１】本発明の色素増感型太陽電池モジュールを構成するセルの構成の一例を示す説明用断面図である。
【図２】本発明の色素増感型太陽電池モジュールの構成の一例を示す説明図であって、（ａ）は部分断面図、（ｂ）は平面図である。
【図３】本発明の光電極を製造する方法の一例を示す説明用断面図である。
【図４】本発明の色素増感型太陽電池モジュールを構成するセルの構成の別の一例を示す説明用断面図である。
【図５】本発明の別の例の光電極を製造する方法の一例を示す説明用断面図である。
【図６】実施例１の結果を示すグラフである。
【図７】従来の色素増感型太陽電池モジュールの構成の一例を示す説明図であって、（ａ）は部分断面図、（ｂ）は平面図である。
【符号の説明】
【０１５７】
１０，１０Ａ  セル
１２  電解質部分
１６  対極
１７  接続用導電部
１８  導電性接着部
１９  封止部
２０，２０Ａ  光電極
２０Ｋ，２０Ｌ  光電極構造体
２１  透光性基板
２１ａ  透光性支持体
２１ｂ  透明導電層
２３，２６  光電変換層
２３Ａ  塗膜
２３Ｂ  層
２３Ｃ  塗膜
２３α，２３β  機能性半導体層
２５  光散乱層
５０  セル
５１  透光性基板
５２  電解質部分
５３  光電変換層
５６  対極
５７  接続用導電部
５９  封止部
【図１】
2008251517.tif 000015
【図２】
2008251517.tif 000016
【図３】
2008251517.tif 000017
【図４】
2008251517.tif 000018
【図５】
2008251517.tif 000019
【図６】
2008251517.tif 000020
【図７】
2008251517.tif 000021